(57)【要約】  薄膜トランジスタアレイ装置は、ボトムゲート型の第１及び第２トランジスタを備え、ゲート配線（２１）は、第１トランジスタに含まれる第１ゲート電極（４１）と別層であるパッシベーション膜上に配置され、パッシベーション膜に設けられた第２孔部を介して第１ゲート電極（４１）と電気的に接続され、パッシベーション膜上に積層された導電酸化物膜は、開口部から露出したソース配線の端部を覆い、導電酸化物膜は、パッシベーション膜とゲート配線（２１）及び中継電極（５５）との間に介在し、ゲート配線（２１）と中継電極（５５）との間では電気的に非接続となっており、導電酸化物膜は、中継電極（５５）とソース電極（５３）との間に介在し、中継電極（５５）とソース電極（５３）とを電気的に接続させ、中継電極（５５）は、パッシベーション膜上のゲート配線（２１）と同層に形成され、ゲート配線（２１）と同一材料からなる。
2012038999.tif 000002
【特許請求の範囲】
【請求項１】
下部電極を有するＥＬ発光素子を含むＥＬ層と層間絶縁膜を介して積層された薄膜トランジスタアレイ装置であって、
前記薄膜トランジスタアレイ装置は、
基板と、
前記基板の上方に配置されたソース配線と、
前記ソース配線と交差するゲート配線と、
前記基板上に形成された第１ゲート電極を含む第１トランジスタと、
前記下部電極と電気的に接続されている電流供給用の電極を含む第２トランジスタと、
前記層間絶縁膜と前記第１トランジスタ及び前記第２トランジスタとの間に介在するパッシベーション膜と、
前記パッシベーション膜上に積層された導電酸化物膜と、を含み、
前記電流供給用の電極は、前記パッシベーション膜に設けられた第１孔部を介して前記下部電極と電気的に接続され、
前記薄膜トランジスタアレイ装置は、さらに、
前記第２トランジスタに含まれる前記電流供給用の電極とオーバラップする前記パッシベーション膜上の領域に形成され、前記電流供給用の電極と前記下部電極とを中継する中継電極を含み、
前記第１トランジスタ及び前記第２トランジスタは、ボトムゲート型のトランジスタであり、
前記ソース配線は、前記第１トランジスタのソース電極と電気的に接続され、前記パッシベーション膜より下層に配置され、
前記ゲート配線は、前記第１トランジスタに含まれる第１ゲート電極と別層である前記パッシベーション膜上に配置され、前記パッシベーション膜に設けられた第２孔部を介して前記第１ゲート電極と電気的に接続され、
前記ソース配線の端部は、前記パッシベーション膜に設けられた開口部から露出し、前記ソース配線の端部の露出された領域は、装置外部のソース駆動回路との接続部である端子となり、
前記パッシベーション膜上に積層された前記導電酸化物膜は、前記開口部から露出した前記ソース配線の端部を覆い、
前記導電酸化物膜は、前記パッシベーション膜と前記ゲート配線及び前記中継電極との間に介在し、前記ゲート配線と前記中継電極との間では電気的に非接続となっており、
前記導電酸化物膜は、前記中継電極と前記電流供給用の電極との間に介在し、前記中継電極と前記電流供給用の電極とを電気的に接続させ、
前記中継電極は、前記パッシベーション膜上の前記ゲート配線と同層に形成され、前記ゲート配線と同一材料からなる、
薄膜トランジスタアレイ装置。
【請求項２】
前記下部電極は、アルミニウムを主成分とする金属である、
請求項１記載の薄膜トランジスタアレイ装置。
【請求項３】
前記ゲート配線及び前記中継電極の前記導電酸化物膜と接する面は、少なくとも、銅、モリブデン、チタン、またはタングステンのいずれかを含む金属により形成されている、
請求項１又は請求項２に記載の薄膜トランジスタアレイ装置。
【請求項４】
前記ゲート配線及び前記中継電極は積層構造である、
請求項１ないし請求項３のいずれか１項に記載の薄膜トランジスタアレイ装置。
【請求項５】
前記層間絶縁膜は、有機膜と無機膜との二層からなり、
前記無機膜は、前記ゲート配線及び前記中継電極を覆っている、
請求項１ないし請求項４のいずれか１項に記載の薄膜トランジスタアレイ装置。
【請求項６】
前記第１トランジスタ及び前記第２トランジスタに各々含まれる半導体層は、結晶性半導体層であり、
前記第１トランジスタに含まれる前記第１ゲート電極、及び、前記第２トランジスタに含まれる第２ゲート電極は、前記ゲート配線に用いられる金属より高耐熱性の金属により形成されている、
請求項１ないし請求項５のいずれか１項に記載の薄膜トランジスタアレイ装置。
【請求項７】
前記ゲート配線に用いられる金属より高耐熱性の金属は、モリブデン、タングステン、チタン、タンタル、ニッケルのいずれかを含む金属である、
請求項６記載の薄膜トランジスタアレイ装置。
【請求項８】
前記導電酸化物膜は、インジウムおよび錫を含む酸化物膜、あるいはインジウムおよび亜鉛を含む酸化物膜のいずれかである、
請求項１ないし請求項７のいずれか１項に記載の薄膜トランジスタアレイ装置。
【請求項９】
前記ゲート配線の端部は、前記ゲート絶縁膜上に形成された中継配線の一方の端部と前記導電酸化物膜を介して接続され、
前記中継配線の他の端部は、前記パッシベーション膜に設けられた開口部から露出し、前記中継配線の端部の露出された領域は、装置外部のゲート駆動回路との接続部である端子となり、
前記パッシベーション膜上に積層された前記導電酸化物膜は、前記開口部から露出した前記中継配線の他の端部を覆う
請求項１ないし請求項８のいずれか１項に記載の薄膜トランジスタアレイ装置。
【請求項１０】
前記中継配線は、前記ソース配線と同層で、且つ同一材料で構成されている
請求項９に記載の薄膜トランジスタアレイ装置。
【請求項１１】
前記ゲート配線の端部は、前記ゲート配線の下に形成された前記導電酸化物膜が露出して延在しており、
前記導電酸化物膜が露出した領域は、装置外部のゲート駆動回路との接続部である端子となる、
請求項１ないし請求項８のいずれか１項に記載の薄膜トランジスタアレイ装置。
【請求項１２】
前記ゲート絶縁膜上であって、前記導電酸化物膜が露出した領域のうちの少なくとも前記端子となる領域に重畳する位置には、弾性体が形成されている
請求項１１に記載の薄膜トランジスタアレイ装置。
【請求項１３】
前記弾性体は、前記ソース配線と同層で、且つ同一材料で構成されている
請求項１２に記載の薄膜トランジスタアレイ装置。
【請求項１４】
上部電極と、下部電極と、前記上部電極と下部電極との間に介在する発光機能層を含むＥＬ発光素子を有するＥＬ部と、前記ＥＬ発光素子を制御する薄膜トランジスタアレイ装置と、前記ＥＬ部と前記薄膜トランジスタアレイ装置との間に介在する層間絶縁膜を含み、前記下部電極は前記層間絶縁膜のコンタクトホールを介して前記薄膜トランジスタアレイ装置と電気的に接続されているＥＬ表示パネルであって、
前記薄膜トランジスタアレイ装置は、
基板と、前記基板の上方に配置されたソース配線と、前記ソース配線と交差するゲート配線と、前記基板上に形成された第１ゲート電極を含む第１トランジスタと、前記下部電極と電気的に接続されている電流供給用の電極を含む第２トランジスタと、
前記層間絶縁膜と前記第１トランジスタ及び前記第２トランジスタとの間に介在するパッシベーション膜と、
前記パッシベーション膜上に積層された導電酸化物膜と、を含み、
前記電流供給用の電極は、前記パッシベーション膜に設けられた第１孔部及び前記層間絶縁膜に設けられたコンタクトホールを介して前記下部電極と電気的に接続され、
前記薄膜トランジスタアレイ装置は、さらに、
前記第２トランジスタに含まれる前記電流供給用の電極とオーバラップする前記パッシベーション膜上の領域に形成され、前記電流供給用の電極と前記下部電極とを中継する中継電極を含み、
前記第１トランジスタ及び前記第２トランジスタは、ボトムゲート型のトランジスタであり、
前記ソース配線は、前記第１トランジスタのソース電極と電気的に接続され、前記パッシベーション膜より下層に配置され、
前記ゲート配線は、前記第１トランジスタに含まれる第１ゲート電極と別層である前記パッシベーション膜上に配置され、前記パッシベーション膜に設けられた第２孔部を介して前記第１ゲート電極と電気的に接続され、
前記ソース配線の端部は、前記パッシベーション膜に設けられた開口部から露出し、前記ソース配線の端部の露出された領域は、装置外部のソース駆動回路との接続部である端子となり、
前記パッシベーション膜上に積層された前記導電酸化物膜は、前記開口部から露出した前記ソース配線の端部を覆い、
前記導電酸化物膜は、前記パッシベーション膜と前記ゲート配線及び前記中継電極との間に介在し、前記ゲート配線と前記中継電極との間では電気的に非接続となっており、
前記導電酸化物膜は、前記中継電極と前記電流供給用の電極との間に介在し、前記中継電極と前記電流供給用の電極とを電気的に接続させ、
前記中継電極は、前記パッシベーション膜上の前記ゲート配線と同層に形成され、前記ゲート配線と同一材料からなる、
ＥＬ表示パネル。
【請求項１５】
前記下部電極は、アルミニウムを主成分とする金属である、
請求項１４に記載のＥＬ表示パネル。
【請求項１６】
前記下部電極と前記中継電極は、前記パッシベーション膜に設けられた孔部の上部周縁の平坦領域で接続されている、
請求項１４又は請求項１５に記載のＥＬ表示パネル。
【請求項１７】
請求項１４ないし請求項１６のいずれか１項に記載のＥＬ表示パネルを搭載した、
ＥＬ表示装置。
【請求項１８】
基板を準備する第１工程と、
前記基板の上方にソース配線を形成する第２工程と、
前記基板上に、第１ゲート電極を含む第１トランジスタを形成する第３工程と、
前記基板上に、電流供給用の電極を含む第２トランジスタを形成する第４工程と、
前記第１トランジスタ及び前記第２トランジスタとの上方にパッシベーション膜を形成する第５工程と、
前記パッシベーション膜上に積層された導電酸化物膜を積層する第６工程と、
前記ソース配線の上方であって前記ソース配線と交差するゲート配線を形成し、前記第２トランジスタに含まれる前記電流供給用の電極とオーバラップする前記パッシベーション膜上の領域に、前記電流供給用の電極と前記下部電極とを中継する中継電極を形成する第７工程と、を含み、
前記第１トランジスタ及び前記第２トランジスタは、ボトムゲート型のトランジスタであり、
前記ソース配線は、前記第１トランジスタのソース電極と電気的に接続され、前記パッシベーション膜より下層に配置され、
前記ゲート配線は、前記第１トランジスタに含まれる第１ゲート電極と別層である前記パッシベーション膜上に配置され、前記パッシベーション膜に設けられた孔部を介して前記第１ゲート電極と電気的に接続され、
前記第５工程と前記６との間において、前記ソース配線の端部を、前記パッシベーション膜に設けられた開口部から露出させ、前記ソース配線の端部の露出させた領域を、装置外部のソース駆動回路との接続部である端子として形成し、
前記第６工程において、前記パッシベーション膜上に積層された前記導電酸化物膜が、前記開口部から露出した前記ソース配線の端部を覆うように形成し、
前記導電酸化物膜は、前記パッシベーション膜と前記ゲート配線及び前記中継電極との間に形成され、かつ、前記ゲート配線と前記中継電極との間で分断して形成され、
前記導電酸化物膜は、前記中継電極と前記電流供給用の電極との間に介在し、前記中継電極と前記電流供給用の電極とを電気的に接続させ、
前記第７工程において、前記中継電極は、前記ゲート配線と同一材料を用いて、前記パッシベーション膜上の前記ゲート配線と同層に形成される、
薄膜トランジスタアレイ装置の製造方法。
【請求項１９】
前記下部電極は、アルミニウムを主成分とする金属である、
請求項１８記載の薄膜トランジスタアレイ装置の製造方法。
【請求項２０】
前記ゲート配線及び前記中継電極の前記導電酸化物膜と接する面を、銅、モリブデン、チタン、又はタングステンのいずれかを含む金属により形成する、
請求項１８又は請求項１９に記載の薄膜トランジスタアレイ装置の製造方法。
【請求項２１】
前記第１トランジスタ及び前記第２トランジスタに各々含まれる半導体層は、結晶性半導体層であり、
前記第１トランジスタに含まれる前記第１ゲート電極、及び、前記第２トランジスタに含まれる第２ゲート電極を、前記ゲート配線に用いられる金属より高耐熱性の金属により形成する、
請求項１８ないし請求項２０のいずれか１項に記載の薄膜トランジスタアレイ装置の製造方法。
【請求項２２】
前記導電酸化物膜を、インジウムおよび錫を含む酸化物膜、あるいはインジウムおよび亜鉛を含む酸化物膜で形成する、
請求項１８ないし請求項２１のいずれか１項に記載の薄膜トランジスタアレイ装置の製造方法。
【請求項２３】
基板を準備する第１工程と、
前記基板の上方にソース配線を形成する第２工程と、
前記基板上に、第１ゲート電極を含む第１トランジスタを形成する第３工程と、
前記基板上に、電流供給用の電極を含む第２トランジスタを形成する第４工程と、
前記第１トランジスタ及び前記第２トランジスタとの上方にパッシベーション膜を形成する第５工程と、
前記パッシベーション膜上に積層された導電酸化物膜を積層する第６工程と、
前記ソース配線の上方であって、前記ソース配線と交差するゲート配線を形成し、前記第２トランジスタに含まれる前記電流供給用の電極とオーバラップする前記パッシベーション膜上の領域に、前記電流供給用の電極と前記下部電極とを中継する中継電極を形成する第７工程と、
前記パッシベーション膜の上方に層間絶縁膜を形成する第８工程と、
前記層間絶縁膜上に下部電極を形成する第９工程と、
前記下部電極の上方に発光機能層を形成する第１０工程と、
前記発光機能層の上方に上部電極を形成する第１１工程と、を含み、
前記第１トランジスタ及び前記第２トランジスタは、ボトムゲート型のトランジスタであり、
前記ソース配線は、前記第１トランジスタのソース電極と電気的に接続され、前記パッシベーション膜より下層に配置され、
前記ゲート配線は、前記第１トランジスタに含まれる第１ゲート電極と別層である前記パッシベーション膜上に配置され、前記パッシベーション膜に設けられた第１孔部を介して前記第１ゲート電極と電気的に接続され、
前記下部電極は、前記パッシベーション膜に設けられた第２孔部及び前記層間絶縁膜のコンタクトホールを介して前記薄膜トランジスタアレイ装置と電気的に接続され、
前記第５工程と前記６との間において、前記ソース配線の端部を、前記パッシベーション膜に設けられた開口部から露出させ、前記ソース配線の端部の露出させた領域を、装置外部のソース駆動回路との接続部である端子として形成し、
前記第６工程において、前記パッシベーション膜上に積層された前記導電酸化物膜が、前記開口部から露出した前記ソース配線の端部を覆うように形成し、
前記導電酸化物膜は、前記パッシベーション膜と前記ゲート配線及び前記中継電極との間に形成され、かつ、前記ゲート配線と前記中継電極との間で分断して形成され、
前記導電酸化物膜は、前記中継電極と前記電流供給用の電極との間に介在し、前記中継電極と前記電源供給用の電極とを電気的に接続させ、
前記第７工程において、前記中継電極は、前記ゲート配線と同一材料を用いて、前記パッシベーション膜上の前記ゲート配線と同層に形成される、
ＥＬ表示パネルの製造方法。
【発明の詳細な説明】
【技術分野】
【０００１】
本発明は、多結晶シリコンや微結晶シリコンなどを活性層とする薄膜トランジスタを、基板上に集積形成した画像表示装置用の薄膜トランジスタアレイ装置、及びそれを用いたＥＬ表示パネル並びにＥＬ表示装置に関するものである。
【背景技術】
【０００２】
薄膜トランジスタは、有機ＥＬディスプレイや液晶ディスプレイなどの表示装置の駆動基板に用いられ、現在、高性能化に向けた開発が盛んに行われている。特に、ディスプレイの大型化や高精細化に伴い、薄膜トランジスタの高い電流駆動能力が要求される中、活性層に結晶化した半導体薄膜（多結晶シリコン・微結晶シリコン）を用いたものが注目されている。【０００３】
半導体薄膜の結晶化プロセスとしては、既に確立されている１０００℃以上の処理温度を採用した高温プロセス技術に代えて、６００℃以下の処理温度を採用した低温プロセスが開発されている。低温プロセスでは、耐熱性に優れた石英などの高価な基板を用いる必要がなく、製造コストの低減化を図ることができる。【０００４】
低温プロセスの一環として、レーザビームを用いて加熱するレーザアニールが注目されている。これは、ガラスなどの低耐熱性絶縁基板上に成膜された非晶質シリコンや多結晶シリコンなどの非単結晶性の半導体薄膜に、レーザビームを照射して局部的に加熱溶融した後、その冷却過程において半導体薄膜を結晶化するものである。この結晶化した半導体薄膜を活性層（チャネル領域）として薄膜トランジスタを集積形成する。結晶化した半導体薄膜はキャリアの移動度が高くなる為、薄膜トランジスタを高性能化できる（例えば、特許文献１参照）。【０００５】
ところで、薄膜トランジスタの構造としては、ゲート電極が半導体層より下に配置されたボトムゲート型の構造が主流である。図１７〜図２１を参照して、ボトムゲート側の薄膜トランジスタ１０００の構造を説明する。【０００６】
薄膜トランジスタ１０００は、図１７〜図２１に示されるように、基板１０１０、第１の金属層１０２０、ゲート絶縁膜１０３０、半導体膜１０４０、第２の金属層１０５０、及びパッシベーション膜１０６０の積層構造体である。【０００７】
基板１０１０上に積層される第１の金属層１０２０には、ゲート配線１０２１と、ゲート配線１０２１から延設されたゲート電極１０２２とが形成される。また、ゲート絶縁膜１０３０は、ゲート配線１０２１及びゲート電極１０２２を覆うように、基板１０１０及び第１の金属層１０２０上に形成される。さらに、半導体膜１０４０は、ゲート電極１０２２と重畳するように、ゲート絶縁膜１０３０上に積層される。【０００８】
ゲート絶縁膜１０３０及び半導体膜１０４０上に積層される第２の金属層１０５０には、ソース配線１０５１と、ソース配線１０５１から延設されたソース電極１０５２と、ドレイン電極１０５３とが形成される。なお、ソース電極１０５２及びドレイン電極１０５３は、互いに対向する位置で、且つそれぞれ半導体膜１０４０の一部に重畳するように配置される。また、パッシベーション膜１０６０は、ソース配線１０５１、ソース電極１０５２、及びドレイン電極１０５３を覆うように、ゲート絶縁膜１０３０、半導体膜１０４０、及び第２の金属層１０５０上に積層される。【０００９】
上記のようなボトムゲート型の薄膜トランジスタ１０００において、ゲート配線１０２１とゲート電極１０２２とは、半導体膜１０４０より下層の第１の金属層１０２０に形成されている。つまり、半導体膜１０４０のレーザ結晶化工程の際にゲート配線１０２１及びゲート電極１０２２が既に形成されている。すなわち、ゲート配線１０２１及びゲート電極１０２２は、レーザ結晶化工程での温度（６００℃程度）に絶え得る高い耐熱性が必要である。
【先行技術文献】
【特許文献】
【００１０】
【特許文献１】特開平０７−２３５４９０号公報
【発明の概要】
【発明が解決しようとする課題】
【００１１】
しかしながら、一般的な電極材料として用いられる金属は、耐熱性が高いものほど導電性が低下する傾向がある。従って、ゲート電極１０２２の材料として耐熱性の高いものを使用し、ゲート電極１０２２と同じ層で同じ金属材料でゲート配線１０２１を形成した場合、ゲート配線１０２１の配線抵抗が高くなってしまう。高い配線抵抗は、信号の遅延や、電圧降下によるディスプレイのムラの原因となる。特に、パネル面積が大型化し駆動周波数が増大化すると、配線抵抗の影響が大きくなる。【００１２】
また、第１の金属層１０２０に形成されるゲート配線１０２１と、第２の金属層１０５０に形成されるソース配線１０５１とは、図２１に示されるように、膜厚が２００ｎｍ程度のゲート絶縁膜１０３０を介して交差している。このため、薄膜トランジスタ１０００の高性能化のためにゲート絶縁膜１０３０を薄膜化しようとすると、ゲート配線１０２１とソース配線１０５１との間隔がさらに狭くなり、配線間の寄生容量が増加してしまうという問題もある。【００１３】
さらに、薄膜トランジスタ１０００を構成する電極や配線に用いられている金属は、空気中の水分、又は薄膜トランジスタ１０００を構成する酸化物膜等に接触することによって酸化し、薄膜トランジスタ１０００の機能を劣化させる恐れがある。【００１４】
本発明は上記課題を解決するものであり、ゲート電極及びゲート配線をそれぞれに適した特性の材料で形成し、ゲート配線とソース配線との間の寄生容量を低減し、さらに金属の酸化を防止した薄膜トランジスタアレイ装置を提供することを目的とする。
【課題を解決するための手段】
【００１５】
本発明の一形態に係る薄膜トランジスタアレイ装置は、下部電極を有するＥＬ発光素子を含むＥＬ層と層間絶縁膜を介して積層される。具体的には、前記薄膜トランジスタアレイ装置は、基板と、前記基板の上方に配置されたソース配線と、前記ソース配線と交差するゲート配線と、前記基板上に形成された第１ゲート電極を含む第１トランジスタと、前記下部電極と電気的に接続されている電流供給用の電極を含む第２トランジスタと、前記層間絶縁膜と前記第１トランジスタ及び前記第２トランジスタとの間に介在するパッシベーション膜と、前記パッシベーション膜上に積層された導電酸化物膜とを含む。前記電流供給用の電極は、前記パッシベーション膜に設けられた第１孔部を介して前記下部電極と電気的に接続される。前記薄膜トランジスタアレイ装置は、さらに、前記第２トランジスタに含まれる前記電流供給用の電極とオーバラップする前記パッシベーション膜上の領域に形成され、前記電流供給用の電極と前記下部電極とを中継する中継電極を含む。前記第１トランジスタ及び前記第２トランジスタは、ボトムゲート型のトランジスタである。前記ソース配線は、前記第１トランジスタのソース電極と電気的に接続され、前記パッシベーション膜より下層に配置される。前記ゲート配線は、前記第１トランジスタに含まれる第１ゲート電極と別層である前記パッシベーション膜上に配置され、前記パッシベーション膜に設けられた第２孔部を介して前記第１ゲート電極と電気的に接続される。前記ソース配線の端部は、前記パッシベーション膜に設けられた開口部から露出し、前記ソース配線の端部の露出された領域は、装置外部のソース駆動回路との接続部である端子となる。前記パッシベーション膜上に積層された前記導電酸化物膜は、前記開口部から露出した前記ソース配線の端部を覆う。前記導電酸化物膜は、前記パッシベーション膜と前記ゲート配線及び前記中継電極との間に介在し、前記ゲート配線と前記中継電極との間では電気的に非接続となっている。前記導電酸化物膜は、前記中継電極と前記電流供給用の電極との間に介在し、前記中継電極と前記電流供給用の電極とを電気的に接続させる。そして、前記中継電極は、前記パッシベーション膜上の前記ゲート配線と同層に形成され、前記ゲート配線と同一材料からなる。
【発明の効果】
【００１６】
本発明によれば、ゲート電極の耐熱性を維持したまま、ゲート配線の低抵抗化を実現することができる。また、薄膜トランジスタの特性向上のためにゲート絶縁膜の厚みを薄くしても、ゲート配線とソース配線との間の寄生容量が大きくなることがない。即ち、寄生容量の増加による映像信号の遅延等を抑制することができる。さらに、各電極及び各配線に用いられている金属の酸化を防止することにより、薄膜トランジスタアレイ装置の機能低下を防止することができる。
【図面の簡単な説明】
【００１７】
【図１】図１は、薄膜半導体アレイ基板を示す図である。
【図２Ａ】図２Ａは、実施の形態に係る有機ＥＬディスプレイの斜視図である。
【図２Ｂ】図２Ｂは、図２Ａの積層構造をより具体的に示す部分斜視図であって、ラインバンクの例を示す図である。
【図２Ｃ】図２Ｃは、図２Ａの積層構造をより具体的に示す部分斜視図であって、ピクセルバンクの例を示す図である。
【図３】図３は、画素回路の回路構成を示す図である。
【図４】図４は、画素の構成を示す正面図である。
【図５】図５は、図４のＶ−Ｖにおける断面図である。
【図６】図６は、図４のＶＩ−ＶＩにおける断面図である。
【図７】図７は、図４のＶＩＩ−ＶＩＩにおける断面図である。
【図８】図８は、図４のＶ−Ｖ断面から見た主要部分の斜視図である。
【図９Ａ】図９Ａは、実施の形態に係る薄膜トランジスタアレイ装置の製造工程（ａ）に対応する図４のＶ−Ｖ断面の構造を示す図である。
【図９Ｂ】図９Ｂは、実施の形態に係る薄膜トランジスタアレイ装置の製造工程（ｂ）に対応する図４のＶ−Ｖ断面の構造を示す図である。
【図９Ｃ】図９Ｃは、実施の形態に係る薄膜トランジスタアレイ装置の製造工程（ｃ）に対応する図４のＶ−Ｖ断面の構造を示す図である。
【図９Ｄ】図９Ｄは、実施の形態に係る薄膜トランジスタアレイ装置の製造工程（ｄ）に対応する図４のＶ−Ｖ断面の構造を示す図である。
【図９Ｅ】図９Ｅは、実施の形態に係る薄膜トランジスタアレイ装置の製造工程（ｅ）の一部に対応する図４のＶ−Ｖ断面の構造を示す図である。
【図９Ｆ】図９Ｆは、実施の形態に係る薄膜トランジスタアレイ装置の製造工程（ｅ）の他の一部に対応する図４のＶ−Ｖ断面の構造を示す図である。
【図９Ｇ】図９Ｇは、実施の形態に係る薄膜トランジスタアレイ装置の製造工程（ｆ）に対応する図４のＶ−Ｖ断面の構造を示す図である。
【図１０Ａ】図１０Ａは、端子、ゲート配線、及び中継電極を形成する工程の一部に対応する図４のＶ−Ｖ断面の構造を示す図である。
【図１０Ｂ】図１０Ｂは、端子、ゲート配線、及び中継電極を形成する工程の他の一部に対応する図４のＶ−Ｖ断面の構造を示す図である。
【図１０Ｃ】図１０Ｃは、端子、ゲート配線、及び中継電極を形成する工程のさらに他の一部に対応する図４のＶ−Ｖ断面の構造を示す図である。
【図１１Ａ】図１１Ａは、実施の形態に係る薄膜トランジスタアレイ装置の製造工程（ａ）に対応する図４のＶＩＩ−ＶＩＩ断面の構造を示す図である。
【図１１Ｂ】図１１Ｂは、実施の形態に係る薄膜トランジスタアレイ装置の製造工程（ｂ）に対応する図４のＶＩＩ−ＶＩＩ断面の構造を示す図である。
【図１１Ｃ】図１１Ｃは、実施の形態に係る薄膜トランジスタアレイ装置の製造工程（ｃ）の一部に対応する図４のＶＩＩ−ＶＩＩ断面の構造を示す図である。
【図１１Ｄ】図１１Ｄは、実施の形態に係る薄膜トランジスタアレイ装置の製造工程（ｃ）の他の一部に対応する図４のＶＩＩ−ＶＩＩ断面の構造を示す図である。
【図１１Ｅ】図１１Ｅは、実施の形態に係る薄膜トランジスタアレイ装置の製造工程（ｃ）のさらに他の一部に対応する図４のＶＩＩ−ＶＩＩ断面の構造を示す図である。
【図１１Ｆ】図１１Ｆは、実施の形態に係る薄膜トランジスタアレイ装置の製造工程（ｄ）に対応する図４のＶＩＩ−ＶＩＩ断面の構造を示す図である。
【図１１Ｇ】図１１Ｇは、実施の形態に係る薄膜トランジスタアレイ装置の製造工程（ｅ）に対応する図４のＶＩＩ−ＶＩＩ断面の構造を示す図である。
【図１１Ｈ】図１１Ｈは、実施の形態に係る薄膜トランジスタアレイ装置の製造工程（ｆ）に対応する図４のＶＩＩ−ＶＩＩ断面の構造を示す図である。
【図１２Ａ】図１２Ａは、端子、ゲート配線、及び中継電極を形成する工程の一部に対応する図４のＶＩＩ−ＶＩＩ断面の構造を示す図である。
【図１２Ｂ】図１２Ｂは、端子、ゲート配線、及び中継電極を形成する工程の他の一部に対応する図４のＶＩＩ−ＶＩＩ断面の構造を示す図である。
【図１２Ｃ】図１２Ｃは、端子、ゲート配線、及び中継電極を形成する工程のさらに他の一部に対応する図４のＶＩＩ−ＶＩＩ断面の構造を示す図である。
【図１３】図１３は、図５の変形例を示す図である。
【図１４】図１４は、図５の他の変形例を示す図である。
【図１５】図１５は、図７の変形例を示す図である。
【図１６】図１６は、図７の他の変形例を示す図である。
【図１７】図１７は、従来の画素の構成を示す正面図である。
【図１８】図１８は、図１７のＸＶＩＩＩ−ＸＶＩＩＩにおける断面図である。
【図１９】図１９は、図１７のＸＩＸ−ＸＩＸにおける断面図である。
【図２０】図２０は、図１７のＸＸ−ＸＸにおける断面図である。
【図２１】図２１は、図１７のＸＶＩＩＩ−ＸＶＩＩＩ断面から見た主要部分の斜視図である。
【発明を実施するための形態】
【００１８】
本発明の一形態に係る薄膜トランジスタアレイ装置は、下部電極を有するＥＬ発光素子を含むＥＬ層と層間絶縁膜を介して積層される。具体的には、前記薄膜トランジスタアレイ装置は、基板と、前記基板の上方に配置されたソース配線と、前記ソース配線と交差するゲート配線と、前記基板上に形成された第１ゲート電極を含む第１トランジスタと、前記下部電極と電気的に接続されている電流供給用の電極を含む第２トランジスタと、前記層間絶縁膜と前記第１トランジスタ及び前記第２トランジスタとの間に介在するパッシベーション膜と、前記パッシベーション膜上に積層された導電酸化物膜とを含む。前記電流供給用の電極は、前記パッシベーション膜に設けられた第１孔部を介して前記下部電極と電気的に接続される。前記薄膜トランジスタアレイ装置は、さらに、前記第２トランジスタに含まれる前記電流供給用の電極とオーバラップする前記パッシベーション膜上の領域に形成され、前記電流供給用の電極と前記下部電極とを中継する中継電極を含む。前記第１トランジスタ及び前記第２トランジスタは、ボトムゲート型のトランジスタである。前記ソース配線は、前記第１トランジスタのソース電極と電気的に接続され、前記パッシベーション膜より下層に配置される。前記ゲート配線は、前記第１トランジスタに含まれる第１ゲート電極と別層である前記パッシベーション膜上に配置され、前記パッシベーション膜に設けられた第２孔部を介して前記第１ゲート電極と電気的に接続される。前記ソース配線の端部は、前記パッシベーション膜に設けられた開口部から露出し、前記ソース配線の端部の露出された領域は、装置外部のソース駆動回路との接続部である端子となる。前記パッシベーション膜上に積層された前記導電酸化物膜は、前記開口部から露出した前記ソース配線の端部を覆う。前記導電酸化物膜は、前記パッシベーション膜と前記ゲート配線及び前記中継電極との間に介在し、前記ゲート配線と前記中継電極との間では電気的に非接続となっている。前記導電酸化物膜は、前記中継電極と前記電流供給用の電極との間に介在し、前記中継電極と前記電流供給用の電極とを電気的に接続させる。そして、前記中継電極は、前記パッシベーション膜上の前記ゲート配線と同層に形成され、前記ゲート配線と同一材料からなる。
【００１９】
上記の薄膜トランジスタアレイ装置では、ソース配線をパッシベーション膜より下層に配置し、ゲート配線を基板上に形成されたゲート電極とは別層であるパッシベーション膜上に配置した。そして、ゲート電極とゲート配線とを、パッシベーション膜に設けられた孔部を介して電気的に接続させる構成とした。そのため、ゲート配線とソース配線との間の間隔は、ゲート電極とソース電極との間の間隔ではなく、ソース電極上に形成されたパッシベーション膜の膜厚に対応する。ここで、パッシベーション膜は、薄膜トランジスタアレイ装置の表面を保護するものであるため、その膜厚を厚くしても薄膜トランジスタアレイ装置としての性能に影響を与えない。その結果、パッシベーション膜の膜厚を調整して、ゲート配線とソース配線との間の距離を確保することにより、ゲート配線とソース配線との間の寄生容量を低減することができる。
【００２０】
また、ソース配線の端部は、パッシベーション膜に設けられた開口部から露出し、ソース配線の端部の露出された領域は、装置外部のソース駆動回路との接続部である端子として利用できる。この場合、ソース配線の端部の露出された領域は、空気又は空気中の水分に触れ酸化されやすい。酸化されると、酸化された端子と外部のドライバー回路との接続が、電気抵抗が高い酸化層を介して電気的に接続されることとなるため、端子と外部のドライバー回路との接続抵抗が高くなってしまうという問題がある。
【００２１】
そこで、上記構成の薄膜トランジスタアレイ装置では、パッシベーション膜上に導電酸化物膜を積層させて、導電酸化物膜によって、パッシベーション膜の開口部を介してソース配線の端部の露出された領域を覆うようにした。このことにより、導電酸化物膜は、ソース配線の端部である端子、すなわちソース配線の端部の露出された領域が酸化されることを防止することができる。その結果、端子と外部のドライバー回路との接続抵抗が低抵抗で接続できるようになる。
【００２２】
上記のように、パッシベーション膜上に導電酸化物膜（Ｉｎｄｉｕｍ  Ｔｉｎ  Ｏｘｉｄｅ：ＩＴＯ）が積層されている場合、第２トランジスタに含まれる電源供給用の電極とアルミを主成分とする下部電極との間に導電酸化物膜が介在することになり、導電酸化物膜によって下部電極が酸化するという問題が生ずる。これに対し、上記構成によれば、第２トランジスタに含まれる電流供給用の電極（「ソース電極又はドレイン電極」を指す。以下同じ。）とオーバラップするパッシベーション膜上の領域に中継電極を形成し、中継電極に、電源供給用の電極と下部電極とを中継させている。また、導電酸化物膜は、パッシベーション膜と中継電極との間に介在している。導電酸化物膜は、中継電極と電流供給用の電極との間に介在している。これにより、下部電極と導電酸化物膜との間には中継電極が存在するので、導電酸化物膜によって下部電極が酸化するのを防止できる。
【００２３】
さらに、中継電極は、パッシベーション膜上のゲート配線と同層に形成され、ゲート配線と同一材料からなる。このように、ゲート配線をパッシベーション膜上に配置したことで、ゲート配線と同層にゲート配線と同一材料にて中継電極を形成できる。そのため、ゲート配線の形成と中継電極の形成とを同一工程にて行うことが可能となる。その結果、簡易な構成により、ゲート配線とソース配線との間の寄生容量を低減しつつ、導電酸化物膜によって下部電極が酸化するのを防止できる。
【００２４】
また、前記下部電極は、アルミニウムを主成分とする金属であってもよい。下部電極と導電酸化物膜との間には中継電極が存在するので、下部電極にアルミニウムを主成分とする金属を採用した場合であっても、中継電極を介して導電酸化物膜によって下部電極が酸化するのを防止できる。
【００２５】
また、前記ゲート配線及び前記中継電極の前記導電酸化物膜と接する面は、少なくとも、銅、モリブデン、チタン、またはタングステンのいずれかを含む金属により形成されていてもよい。
【００２６】
また、前記ゲート配線及び前記中継電極は積層構造であってもよい。
【００２７】
また、前記層間絶縁膜は、有機膜と無機膜との二層からなってもよい。そして、前記無機膜は、前記ゲート配線及び前記中継電極を覆っていてもよい。
【００２８】
また、前記第１トランジスタ及び前記第２トランジスタに各々含まれる半導体層は、結晶性半導体層であってもよい。そして、前記第１トランジスタに含まれる前記第１ゲート電極、及び、前記第２トランジスタに含まれる第２ゲート電極は、前記ゲート配線に用いられる金属より高耐熱性の金属により形成されていてもよい。
【００２９】
上記構成によれば、第１トランジスタ及び第２トランジスタに各々含まれる半導体層は、結晶性半導体層としてもよい。この場合、半導体層を結晶性半導体層として形成するには、非結晶性半導体層にレーザ照射をして非結晶性半導体層の温度を１１００℃から１４１４℃の範囲にまで上昇させて、非結晶性半導体層を結晶化する必要がある。ボトムゲートの薄膜トランジスタアレイ装置においては、先ず基板上にゲート電極が形成され、その後に半導体層が形成されるため、上記のような高熱処理により非結晶性半導体層を結晶化させる場合には、ゲート電極を構成する金属の耐熱性が高いことが要求される。一方で、耐熱性が高い金属は抵抗も高いため、ゲート電極とゲート配線とを同一材料にて形成した場合、ゲート配線も高抵抗の金属にて形成されることになり、ゲート配線が高抵抗化するという問題が生ずる。
【００３０】
しかしながら、上記構成の薄膜トランジスタアレイ装置によれば、ゲート電極とゲート配線とを別層で形成することにより、ゲート電極とゲート配線とを別材料から選択することが可能となる。これにより、ゲート電極を構成する金属の耐熱性が高くしつつ、ゲート配線を構成する金属を低抵抗の金属から選択して、ゲート配線を低抵抗化することができる。
【００３１】
また、前記ゲート配線に用いられる金属より高耐熱性の金属は、モリブデン、タングステン、チタン、タンタル、ニッケルのいずれかを含む金属であってもよい。
【００３２】
また、前記導電酸化物膜は、インジウムおよび錫を含む酸化物膜、あるいはインジウムおよび亜鉛を含む酸化物膜のいずれかであってもよい。
【００３３】
一形態として、前記ゲート配線の端部は、前記ゲート絶縁膜上に形成された中継配線の一方の端部と前記導電酸化物膜を介して接続されていてもよい。また、前記中継配線の他の端部は、前記パッシベーション膜に設けられた開口部から露出し、前記中継配線の端部の露出された領域は、装置外部のゲート駆動回路との接続部である端子となってもよい。そして、前記パッシベーション膜上に積層された前記導電酸化物膜は、前記開口部から露出した前記中継配線の他の端部を覆ってもよい。
【００３４】
さらに、前記中継配線は、前記ソース配線と同層で、且つ同一材料で構成されていてもよい。
【００３５】
他の形態として、前記ゲート配線の端部は、前記ゲート配線の下に形成された前記導電酸化物膜が露出して延在していてもよい。そして、前記導電酸化物膜が露出した領域は、装置外部のゲート駆動回路との接続部である端子となってもよい。
【００３６】
また、前記ゲート絶縁膜上であって、前記導電酸化物膜が露出した領域のうちの少なくとも前記端子となる領域に重畳する位置には、弾性体が形成されていてもよい。
【００３７】
さらに、前記弾性体は、前記ソース配線と同層で、且つ同一材料で構成されていてもよい。
【００３８】
本発明の一形態に係るＥＬ表示パネルは、上部電極と、下部電極と、前記上部電極と下部電極との間に介在する発光機能層を含むＥＬ発光素子を有するＥＬ部と、前記ＥＬ発光素子を制御する薄膜トランジスタアレイ装置と、前記ＥＬ部と前記薄膜トランジスタアレイ装置との間に介在する層間絶縁膜を含み、前記下部電極は前記層間絶縁膜のコンタクトホールを介して前記薄膜トランジスタアレイ装置と電気的に接続される。前記薄膜トランジスタアレイ装置は、基板と、前記基板の上方に配置されたソース配線と、前記ソース配線と交差するゲート配線と、前記基板上に形成された第１ゲート電極を含む第１トランジスタと、前記下部電極と電気的に接続されている電流供給用の電極を含む第２トランジスタと、前記層間絶縁膜と前記第１トランジスタ及び前記第２トランジスタとの間に介在するパッシベーション膜と、前記パッシベーション膜上に積層された導電酸化物膜とを含む。前記電流供給用の電極は、前記パッシベーション膜に設けられた第１孔部及び前記層間絶縁膜に設けられたコンタクトホールを介して前記下部電極と電気的に接続される。前記薄膜トランジスタアレイ装置は、さらに、前記第２トランジスタに含まれる前記電流供給用の電極とオーバラップする前記パッシベーション膜上の領域に形成され、前記電流供給用の電極と前記下部電極とを中継する中継電極を含む。前記第１トランジスタ及び前記第２トランジスタは、ボトムゲート型のトランジスタである。前記ソース配線は、前記第１トランジスタのソース電極と電気的に接続され、前記パッシベーション膜より下層に配置される。前記ゲート配線は、前記第１トランジスタに含まれる第１ゲート電極と別層である前記パッシベーション膜上に配置され、前記パッシベーション膜に設けられた第２孔部を介して前記第１ゲート電極と電気的に接続される。前記ソース配線の端部は、前記パッシベーション膜に設けられた開口部から露出し、前記ソース配線の端部の露出された領域は、装置外部のソース駆動回路との接続部である端子となる。前記パッシベーション膜上に積層された前記導電酸化物膜は、前記開口部から露出した前記ソース配線の端部を覆う。前記導電酸化物膜は、前記パッシベーション膜と前記ゲート配線及び前記中継電極との間に介在し、前記ゲート配線と前記中継電極との間では電気的に非接続となっている。前記導電酸化物膜は、前記中継電極と前記電流供給用の電極との間に介在し、前記中継電極と前記電流供給用の電極とを電気的に接続させる。そして、前記中継電極は、前記パッシベーション膜上の前記ゲート配線と同層に形成され、前記ゲート配線と同一材料からなる。
【００３９】
ＥＬ表示パネルは、表示パネルのＥＬ素子部の発光を制御する薄膜トランジスタアレイ装置に形成されたゲート信号の遅延により、表示パネルが２０インチ、３０インチ、４０インチと大型化するに従って表示パネルを駆動するためのマージンが減少する。
【００４０】
そこで、上記構成の薄膜トランジスタアレイ装置を採用すれば、大画面のＥＬ表示パネルであっても、ソース配線とゲート配線との間での寄生容量の低減ができるため、ゲート信号の遅延、及びゲート信号波形の鈍りのない、映像信号を劣化させることのない高画質な画像を表示できるＥＬ表示装置を実現できる。また、薄膜トランジスタアレイ装置とＥＬ素子との電気的接が低抵抗となるため、ＥＬ素子の発光電流が減少せず低消費電力で発光輝度が高く、かつ、長寿命のＥＬパネルが実現できる。さらに、簡易な構成により、ゲート配線とソース配線との間の寄生容量を低減しつつ、導電酸化物膜によって下部電極が酸化するのを防止できるため、製造歩留まりが高いＥＬ表示パネルを実現できる。
【００４１】
また、前記下部電極は、アルミニウムを主成分とする金属であってもよい。
【００４２】
また、前記下部電極と前記中継電極は、前記パッシベーション膜に設けられた孔部の上部周縁の平坦領域で接続されていてもよい。
【００４３】
本発明の一形態に係るＥＬ表示装置は、上記記載のＥＬ表示パネルを搭載している。
【００４４】
本発明の一形態に係る薄膜トランジスタアレイ装置の製造方法は、基板を準備する第１工程と、前記基板の上方にソース配線を形成する第２工程と、前記基板上に、第１ゲート電極を含む第１トランジスタを形成する第３工程と、前記基板上に、電流供給用の電極を含む第２トランジスタを形成する第４工程と、前記第１トランジスタ及び前記第２トランジスタとの上方にパッシベーション膜を形成する第５工程と、前記パッシベーション膜上に積層された導電酸化物膜を積層する第６工程と、前記ソース配線の上方であって前記ソース配線と交差するゲート配線を形成し、前記第２トランジスタに含まれる前記電流供給用の電極とオーバラップする前記パッシベーション膜上の領域に、前記電流供給用の電極と前記下部電極とを中継する中継電極を形成する第７工程とを含む。前記第１トランジスタ及び前記第２トランジスタは、ボトムゲート型のトランジスタである。前記ソース配線は、前記第１トランジスタのソース電極と電気的に接続され、前記パッシベーション膜より下層に配置される。前記ゲート配線は、前記第１トランジスタに含まれる第１ゲート電極と別層である前記パッシベーション膜上に配置され、前記パッシベーション膜に設けられた孔部を介して前記第１ゲート電極と電気的に接続される。前記第５工程と前記６との間において、前記ソース配線の端部を、前記パッシベーション膜に設けられた開口部から露出させ、前記ソース配線の端部の露出させた領域を、装置外部のソース駆動回路との接続部である端子として形成する。前記第６工程において、前記パッシベーション膜上に積層された前記導電酸化物膜が、前記開口部から露出した前記ソース配線の端部を覆うように形成する。前記導電酸化物膜は、前記パッシベーション膜と前記ゲート配線及び前記中継電極との間に形成され、かつ、前記ゲート配線と前記中継電極との間で分断して形成される。前記導電酸化物膜は、前記中継電極と前記電流供給用の電極との間に介在し、前記中継電極と前記電源供給用の電極とを電気的に接続させる。そして、前記第７工程において、前記中継電極は、前記ゲート配線と同一材料を用いて、前記パッシベーション膜上の前記ゲート配線と同層に形成される。
【００４５】
導電酸化物膜は、ソース配線の端部の露出された領域の近傍を覆うのみならず、パッシベーション膜と前記ゲート配線及び中継電極との間に介在する。即ち、パッシベーション膜上に導電酸化物膜を積層させる際、導電酸化物膜を、ソース配線の端部の露出された領域の近傍をのみならず、パッシベーション膜上の全体に積層する。次に、ゲート配線及び中継電極となる金属膜を、導電酸化物膜上の全体に積層する。次に、金属膜上に所定のパターニングマスクを配置して、所定のエッチング液を用いてゲート配線をパターニングする。ゲート配線と導電酸化物膜とをハーフトーンプロセスによりエッチングするので、ゲート配線の下には導電酸化物膜が残る。最後に、所定のパターニングマスクを剥離する。
【００４６】
そのため、ゲート配線の下層には、導電酸化物膜が残存する。これに対し、ゲート配線及び中継電極となる金属膜を導電酸化物膜上に積層する前に、導電酸化物膜をエッチングし、その後に、ゲート配線及び中継電極となる金属膜をパターニングする方法もある。しかし、この場合、パターニング工程が２回必要となり、工程コストが増大する。一方、本態様のように、ゲート配線及び中継電極となる金属膜を導電酸化物膜上の全体に積層し、その上で、次に、ハーフトーンマスクを用いて、金属膜及び導電酸化物膜をエッチングすれば、パターニング工程は１回となり、工程コストを低減できる。
【００４７】
また、前記下部電極は、アルミニウムを主成分とする金属であってもよい。
【００４８】
また、前記ゲート配線及び前記中継電極の前記導電酸化物膜と接する面を、銅、モリブデン、チタン、又はタングステンのいずれかを含む金属により形成してもよい。
【００４９】
また、前記第１トランジスタ及び前記第２トランジスタに各々含まれる半導体層は、結晶性半導体層であってもよい。そして、前記第１トランジスタに含まれる前記第１ゲート電極、及び、前記第２トランジスタに含まれる第２ゲート電極を、前記ゲート配線に用いられる金属より高耐熱性の金属により形成してもよい。
【００５０】
上記の製造方法によれば、ゲート電極とゲート配線とを別層で形成することにより、ゲート電極とゲート配線とを別材料から選択することが可能となる。これにより、ゲート電極を構成する金属の耐熱性が高くしつつ、ゲート配線を構成する金属を低抵抗の金属から選択して、ゲート配線を低抵抗化することができる。その結果、移動度が高い半導体層を形成できるとともに、低抵抗のゲート配線を形成できるようになる。
【００５１】
また、前記導電酸化物膜を、インジウムおよび錫を含む酸化物膜、あるいはインジウムおよび亜鉛を含む酸化物膜で形成してもよい。
【００５２】
本発明の一形態に係るＥＬ表示パネルの製造方法は、基板を準備する第１工程と、前記基板の上方にソース配線を形成する第２工程と、前記基板上に、第１ゲート電極を含む第１トランジスタを形成する第３工程と、前記基板上に、電流供給用の電極を含む第２トランジスタを形成する第４工程と、前記第１トランジスタ及び前記第２トランジスタとの上方にパッシベーション膜を形成する第５工程と、前記パッシベーション膜上に積層された導電酸化物膜を積層する第６工程と、前記ソース配線の上方であって、前記ソース配線と交差するゲート配線を形成し、前記第２トランジスタに含まれる前記電流供給用の電極とオーバラップする前記パッシベーション膜上の領域に、前記電流供給用の電極と前記下部電極とを中継する中継電極を形成する第７工程と、前記パッシベーション膜の上方に層間絶縁膜を形成する第８工程と、前記層間絶縁膜上に下部電極を形成する第９工程と、前記下部電極の上方に発光機能層を形成する第１０工程と、前記発光機能層の上方に上部電極を形成する第１１工程とを含む。前記第１トランジスタ及び前記第２トランジスタは、ボトムゲート型のトランジスタである。前記ソース配線は、前記第１トランジスタのソース電極と電気的に接続され、前記パッシベーション膜より下層に配置される。前記ゲート配線は、前記第１トランジスタに含まれる第１ゲート電極と別層である前記パッシベーション膜上に配置され、前記パッシベーション膜に設けられた第１孔部を介して前記第１ゲート電極と電気的に接続される。前記下部電極は、前記パッシベーション膜に設けられた第２孔部及び前記層間絶縁膜のコンタクトホールを介して前記薄膜トランジスタアレイ装置と電気的に接続される。前記第５工程と前記６との間において、前記ソース配線の端部を、前記パッシベーション膜に設けられた開口部から露出させ、前記ソース配線の端部の露出させた領域を、装置外部のソース駆動回路との接続部である端子として形成される。前記第６工程において、前記パッシベーション膜上に積層された前記導電酸化物膜が、前記開口部から露出した前記ソース配線の端部を覆うように形成される。前記導電酸化物膜は、前記パッシベーション膜と前記ゲート配線及び前記中継電極との間に形成され、かつ、前記ゲート配線と前記中継電極との間で分断して形成される。前記導電酸化物膜は、前記中継電極と前記電流供給用の電極との間に介在し、前記中継電極と前記電源供給用の電極とを電気的に接続させる。そして、前記第７工程において、前記中継電極は、前記ゲート配線と同一材料を用いて、前記パッシベーション膜上の前記ゲート配線と同層に形成される。
【００５３】
以下、図面を参照して本発明の実施形態を詳細に説明する。
【００５４】
（実施の形態）
図１〜図３を参照して、本発明の実施の形態に係る有機ＥＬ（Ｅｌｅｃｔｒｏ  Ｌｕｍｉｎｅｓｃｅｎｃｅ）ディスプレイ（有機ＥＬ表示装置）１０及び画像表示装置用の薄膜トランジスタアレイ装置（以下、単に「薄膜トランジスタアレイ装置」と表記する）２０を説明する。なお、図１は、薄膜半導体アレイ基板１を示す図である。図２Ａは、本発明の実施の形態に係る表示装置の一例である有機ＥＬディスプレイ１０の斜視図である。図２Ｂは、図２Ａの積層構造をより具体的に示す部分斜視図であって、ラインバンクの例を示す図である。図２Ｃは、図２Ａの積層構造をより具体的に示す部分斜視図であって、ピクセルバンクの例を示す図である。図３は、画素１００を駆動する画素回路３０の回路構成を示す図である。
【００５５】
まず、薄膜半導体アレイ基板１は、図１に示されるように、複数（図１では２個）の有機ＥＬディスプレイ１０で構成されている。また、有機ＥＬディスプレイ１０は、図２Ａに示されるように、下層より、薄膜トランジスタアレイ装置２０、層間絶縁膜（平坦化膜）１１（図２Ａでは図示省略）、陽極（下部電極）１２、有機ＥＬ層（有機発光層）１３、及び透明陰極（上部電極）１４の積層構造体である。また、陽極１２及び有機ＥＬ層１３の間には正孔輸送層（図示省略）が、有機ＥＬ層１３及び透明陰極１４の間には電子輸送層（図示省略）が積層される。
【００５６】
薄膜トランジスタアレイ装置２０には、複数の画素１００が行列状（マトリックス状）に配置されている。各画素１００は、それぞれに設けられた画素回路３０によって駆動される。また、薄膜トランジスタアレイ装置２０は、行状に配置される複数のゲート配線２１と、ゲート配線２１と交差するように列状に配置される複数のソース配線（信号配線）２２と、ソース配線２２に平行に延びる複数の電源配線２３（図２Ａでは図示省略）とを備える。
【００５７】
このゲート配線２１は、画素回路３０のそれぞれに含まれるスイッチング素子として動作する薄膜トランジスタのゲート電極４１（図２Ａでは図示省略）を行毎に接続する。ソース配線２２は、画素回路３０のそれぞれに含まれるスイッチング素子として動作する薄膜トランジスタのソース電極４２（図２Ａでは図示省略）を列毎に接続する。電源配線２３は、画素回路３０のそれぞれに含まれる駆動素子として動作する薄膜トランジスタのドレイン電極５２（図２Ａでは図示省略）を列毎に接続する。
【００５８】
より具体的には、有機ＥＬディスプレイ１０の各画素１００は、図２Ｂ及び図２Ｃに示されるように、３色（赤色、緑色、青色）のサブ画素１００Ｒ、１００Ｇ、１００Ｂによって構成されている。サブ画素１００Ｒ、１００Ｇ、１００Ｂは、それぞれ図２Ｂの奥行き方向に複数個並んでいる（これを「サブ画素列」と表記する）。
【００５９】
図２Ｂはラインバンクの例を示す図であって、各サブ画素列は、バンク１５によって互いに分離されている。図２Ｂに示されるバンク１５は、互いに隣接するサブ画素列の間をソース配線２２と平行な方向に延びる突条であって、薄膜トランジスタアレイ装置２０上に形成されている。言い換えれば、各サブ画素列は、互いに隣接する突条の間（すなわち、バンク１５の開口部）に、それぞれ形成されている。
【００６０】
陽極１２は、薄膜トランジスタアレイ装置２０上（より具体的には、層間絶縁膜１１上）で且つバンク１５の開口部内に、サブ画素１００Ｒ、１００Ｇ、１００Ｂ毎に形成されている。有機ＥＬ層１３は、陽極１２上で且つバンク１５の開口部内に、サブ画素列毎（すなわち、各列の複数の陽極１２を覆うように）に形成されている。透明陰極１４は、複数の有機ＥＬ層１３及びバンク１５（複数の突条）上で、且つ全てのサブ画素１００Ｒ、１００Ｇ、１００Ｂを覆うように、連続的に形成されている。
【００６１】
一方、図２Ｃはピクセルバンクの例を示す図であって、各サブ画素１００Ｒ、１００Ｇ、１００Ｂは、バンク１５によって互いに分離されている。図２Ｃに示されるバンク１５は、ゲート配線２１に平行に延びる突条と、ソース配線２２に平行に延びる突条とが互いに交差するように形成されている。そして、この突条で囲まれる部分（すなわち、バンク１５の開口部）にサブ画素１００Ｒ、１００Ｇ、１００Ｂが形成されている。
【００６２】
陽極１２は、薄膜トランジスタアレイ装置２０上（より具体的には、層間絶縁膜１１上）で且つバンク１５の開口部内に、サブ画素１００Ｒ、１００Ｇ、１００Ｂ毎に形成されている。同様に、有機ＥＬ層１３は、陽極１２上で且つバンク１５の開口部内に、サブ画素１００Ｒ、１００Ｇ、１００Ｂ毎に形成されている。透明陰極１４は、複数の有機ＥＬ層１３及びバンク１５（複数の突条）上で、且つ全てのサブ画素１００Ｒ、１００Ｇ、１００Ｂを覆うように、連続的に形成されている。
【００６３】
さらに、図２Ｂ及び図２Ｃでは図示を省略するが、薄膜トランジスタアレイ装置２０には、各サブ画素１００Ｒ、１００Ｇ、１００Ｂ毎に画素回路３０が形成されている。そして、各サブ画素１００Ｒ、１００Ｇ、１００Ｂと、対応する画素回路３０とは、図７に示されるように、第３及び第４のコンタクトホール１７３、１７４及び中継電極５５によって電気的に接続されている。
【００６４】
なお、サブ画素１００Ｒ、１００Ｇ、１００Ｂは、有機ＥＬ層１３の特性（発光色）が異なることを除いて同一の構成である。そこで、以降の説明では、サブ画素１００Ｒ、１００Ｇ、１００Ｂを区別することなく、全て「画素１００」と表記する。また、本発明は、図２Ｂに示されるラインバンクにも、図２Ｃに示されるピクセルバンクにも同様に適用することができる。
【００６５】
画素回路３０は、図３に示されるように、スイッチ素子として動作する第１のトランジスタ４０と、駆動素子として動作する第２のトランジスタ５０と、対応する画素に表示するデータを記憶するキャパシタ６０とで構成される。
【００６６】
第１のトランジスタ４０は、ゲート配線２１に接続されるゲート電極４１と、ソース配線２２に接続されるソース電極４２と、キャパシタ６０及び第２のトランジスタ５０のゲート電極５１に接続されるドレイン電極４３と、半導体膜４４（図３では図示省略）とで構成される。この第１のトランジスタ４０は、接続されたゲート配線２１及びソース配線２２に電圧が印加されると、当該ソース配線２２に印加された電圧値を表示データとしてキャパシタ６０に保存する。
【００６７】
第２のトランジスタ５０は、第１のトランジスタ４０のドレイン電極４３に接続されるゲート電極５１と、電源配線２３及びキャパシタ６０に接続されるドレイン電極５２と、陽極１２に接続されるソース電極５３と、半導体膜５４（図３では図示省略）とで構成される。この第２のトランジスタ５０は、キャパシタ６０が保持している電圧値に対応する電流を電源配線２３からソース電極５３を通じて陽極１２に供給する。
【００６８】
すなわち、上記構成の有機ＥＬディスプレイ１０は、ゲート配線２１とソース配線２２との交点に位置する画素１００毎に表示制御を行うアクティブマトリックス方式を採用している。
【００６９】
次に、図４〜図８を参照して、薄膜トランジスタアレイ装置２０を構成する画素１００の構造（図５及び図６の破断線の右側の構造）を説明する。なお、図４は、画素１００の構成を示す正面図である。図５は、図４のＶ−Ｖにおける断面図である。図６は、図４のＶＩ−ＶＩにおける断面図である。図７は、図４のＶＩＩ−ＶＩＩにおける断面図である。図８は、図４のＶ−Ｖ断面から見た主要部分の斜視図である。なお、図７には、層間絶縁膜１１及び陽極１２をも図示している。
【００７０】
図４〜図７に示されるように、画素１００は、基板１１０、第１の金属層（導電層）１２０、ゲート絶縁膜１３０、半導体膜４４、５４、第２の金属層（導電層）１４０、パッシベーション膜１５０、導電酸化物膜（Ｉｎｄｉｕｍ  Ｔｉｎ  Ｏｘｉｄｅ：ＩＴＯ）１６０、及び第３の金属層（導電層）１７０の積層構造体である。
【００７１】
基板１１０上に積層される第１の金属層１２０には、第１のトランジスタ４０のゲート電極４１と、第２のトランジスタ５０のゲート電極５１とが形成される。また、基板１１０及び第１の金属層１２０上には、ゲート電極４１、５１を覆うように、ゲート絶縁膜１３０が形成されている。
【００７２】
半導体膜４４は、ゲート絶縁膜１３０上（ゲート絶縁膜１３０と第２の金属層１４０との間）で、且つゲート電極４１と重畳する領域内に配置される。同様に、半導体膜５４は、ゲート絶縁膜１３０上（ゲート絶縁膜１３０と第２の金属層１４０との間）で、且つゲート電極５１と重畳する領域内に配置される。なお、本明細書中の「重畳する」とは、上下方向から見て互いに重なり合う位置関係にあることを指す。
【００７３】
ゲート絶縁膜１３０及び半導体膜４４、５４上に積層される第２の金属層１４０には、ソース配線２２と、電源配線２３と、第１のトランジスタ４０のソース電極４２及びドレイン電極４３と、第２のトランジスタ５０のドレイン電極５２及びソース電極５３とが形成されている。つまり、第１及び第２のトランジスタ４０、５０は、ゲート電極４１、５１がソース電極４２、５３及びドレイン電極４３、５２より下層に形成されるボトムゲート型のトランジスタである。
【００７４】
より具体的には、ソース電極４２及びドレイン電極４３は、互いに対向する位置で、且つそれぞれが半導体膜４４の一部に重畳するように形成される。また、ソース電極４２は、同層に形成されているソース配線２２から延設されている。同様に、ドレイン電極５２及びソース電極５３は、互いに対向する位置で、且つそれぞれが半導体膜５４の一部に重畳するように形成される。また、ドレイン電極５２は、同層に形成されている電源配線２３から延設されている。
【００７５】
また、ゲート絶縁膜１３０には、ドレイン電極４３及びゲート電極５１に重畳する位置に、厚み方向に貫通する第２のコンタクトホール（孔部）１７２が形成されている。そして、ドレイン電極４３は、第２のコンタクトホール１７２を介して、第１の金属層１２０に形成されたゲート電極５１と電気的に接続されている。
【００７６】
さらに、ゲート絶縁膜１３０及び第２の金属層１４０上には、ソース電極４２、５３、及びドレイン電極４３、５２を覆うように、パッシベーション膜１５０が形成されている。つまり、パッシベーション膜１５０は、層間絶縁膜１１と第１及び第２のトランジスタ４０、５０との間に介在するように形成されている。
【００７７】
パッシベーション膜１５０上には、導電酸化物膜１６０が積層されている。さらに、導電酸化物膜１６０上には、第３の金属層１７０が積層されている。導電酸化物膜１６０上に積層される第３の金属層１７０には、ゲート配線２１及び中継電極５５が形成される。導電酸化物膜１６０は、ゲート配線２１及び中継電極５５に重畳する位置に選択的に形成されており、ゲート配線２１に重畳する部分と中継電極５５に重畳する部分とは電気的に非接続の状態となっている。
【００７８】
また、ゲート絶縁膜１３０及びパッシベーション膜１５０には、ゲート配線２１及びゲート電極４１に重畳する位置に、厚み方向に貫通する第１のコンタクトホール（孔部）１７１が形成されている。そして、ゲート配線２１は、第１のコンタクトホール１７１を介して、第１の金属層１２０に形成されたゲート電極４１と電気的に接続されている。なお、ゲート配線２１とゲート電極４１とは直接接触しておらず、両者の間には導電酸化物膜１６０が介在している。
【００７９】
同様に、パッシベーション膜１５０には、第２のトランジスタ５０のソース電極５３及び中継電極５５に重畳する位置に、厚み方向に貫通する第３のコンタクトホール（孔部）１７３が形成されている。そして、中継電極５５は、第３のコンタクトホール１７３を介して、第２の金属層１４０に形成されたソース電極５３と電気的に接続されている。なお、ソース電極５３と中継電極５５とは直接接触しておらず、両者の間には導電酸化物膜１６０が介在している。
【００８０】
さらに、パッシベーション膜１５０及び第３の金属層１７０上には、ゲート配線２１及び中継電極５５を覆うように、層間絶縁膜１１が形成されている。層間絶縁膜１１上には、隣接する画素１００との境界部分にバンク１５が形成されている。そして、バンク１５の開口部には、画素１００単位で形成される陽極１２と、色（サブ画素列）単位又はサブ画素単位で形成される有機ＥＬ層１３とが形成される。さらに、有機ＥＬ層１３及びバンク１５上には、透明陰極１４が形成される。
【００８１】
さらに、陽極１２及び中継電極５５に重畳する位置に、層間絶縁膜１１を厚み方向に貫通する第４のコンタクトホール（孔部）１７４が形成されている。そして、陽極１２は、第４のコンタクトホール１７４を介して、第３の金属層１７０に形成された中継電極５５に電気的に接続される。なお、図７に示される中継電極５５は、第３のコンタクトホール１７３に充填される中央領域と、第３のコンタクトホール１７３の上部周縁に延在する平坦領域とで構成されている。そして陽極１２は、中継電極５５の平坦領域で電気的に接続されている。
【００８２】
上記構成の画素１００において、図８に示されるように、ソース配線２２及び電源配線２３は、ソース電極４２、５３及びドレイン電極４３、５２と同層の第２の金属層１４０に形成されている。一方、ゲート配線２１は、ソース配線２２及び電源配線２３と別層の第３の金属層１７０に形成されている。そして、ゲート配線２１とソース配線２２、及びゲート配線２１と電源配線２３とは、パッシベーション膜１５０及び導電酸化物膜１６０を挟んで互いに交差している。
【００８３】
上記構成のように、各配線（ゲート配線２１、ソース配線２２、及び電源配線２３）を、ゲート電極４１、５１が形成される第１の金属層１２０より上方の金属層（第２の金属層１４０及び第３の金属層１７０）に設けることにより、ゲート電極４１、５１及び各配線をそれぞれに適した材料で構成することができる。また、パッシベーション膜１５０は、ゲート絶縁膜１３０と比較して、膜厚を自由に設定することができる。そこで、各配線を、当該パッシベーション膜１５０を介して積層方向に隣接する第２及び第３の金属層１４０、１７０に配置することにより、寄生容量を低減することができる。
【００８４】
次に、図５及び図６を参照して、薄膜トランジスタアレイ装置２０の端部に形成される端子部７０、８０の構造（図５及び図６の破断線の左側の構造）を説明する。
【００８５】
図５に示される端子部（破断線の左側の部分）７０は、行方向に連なる複数の画素１００の両端の２箇所に形成されている。この端子部７０は、導電酸化物膜１６０と同一の材料で形成された端子７１と、第２の金属層１４０に形成された中継配線７２と、パッシベーション膜１５０を厚み方向に貫通する孔部７３、７４とで構成される。孔部７３は、中継配線７２の一方側端部に重畳する位置に形成され、端子７１と中継配線７２の一方側端部とを電気的に接続する。同様に、孔部７４は、中継配線７２の他方側端部に重畳する位置に形成され、ゲート配線２１の端部と中継配線７２の他方側端部とを電気的に接続する。
【００８６】
つまり、端子部７０は、行列状に配置された画素１００を行毎に接続するゲート配線２１の両端に設けられて、ゲート配線２１と外部の駆動回路とを接続する接続部として機能する。ここで、端子７１は、孔部７３から露出する中継配線７２の一方側端部を覆うように配置されているので、中継配線７２が空気中の水分等と接触して酸化するのを防止することができる。
【００８７】
同様に、図６に示される端子部（破断線の左側の部分）８０は、列方向に連なる複数の画素１００の両端の２箇所に形成されている。この端子部８０は、導電酸化物膜１６０と同一の材料で形成された端子８１と、パッシベーション膜１５０を厚み方向に貫通する孔部８２とで構成される。孔部８２は、ソース配線２２の端部に重畳する位置に形成され、端子８１とソース配線２２の端部とを電気的に接続する。
【００８８】
つまり、端子部８０は、行列状に配置された画素１００を列毎に接続するソース配線２２の両端に設けられて、ソース配線２２と外部の駆動回路とを接続する接続部として機能する。ここで、端子８１は、孔部８２から露出するソース配線２２の端部を覆うように配置されているので、ソース配線２２が空気中の水分等と接触して酸化するのを防止することができる。
【００８９】
次に、図９Ａ〜図１２Ｃを参照して、本実施の形態に係る薄膜トランジスタアレイ装置２０を製造する方法を説明する。なお、図９Ａ〜図９Ｇは、製造工程（ａ）〜（ｆ）に対応する図４のＶ−Ｖ断面の構造を示す図である。図１０Ａ〜図１０Ｃは、図９Ｆと図９Ｇとの間の製造工程の詳細を示す図である。図１１Ａ〜図１１Ｈは、製造工程（ａ）〜（ｆ）に対応する図４のＶＩＩ−ＶＩＩ断面の構造を示す図である。図１２Ａ〜図１２Ｃは、図１１Ｇと図１１Ｈとの間の製造工程の詳細を示す図である。
【００９０】
まず、図９Ａ及び図１１Ａの（ａ）工程に示すように、基板１１０を準備する。基板１１０には、一般的に、ガラス、石英等、絶縁性の材料を使用する。基板１１０からの不純物の拡散を防止するために、図示しない酸化珪素膜もしくは窒化珪素膜を基板１１０の上面に形成しても良い。膜厚は１００ｎｍ程度である。
【００９１】
続いて、図９Ｂ及び図１１Ｂの（ｂ）工程に示すように、基板１１０上に耐熱性を有する第１の金属層１２０を形成した後、フォトリソグラフィー法、エッチング法などによりパターニングを行い、ゲート電極４１、５１を形成する。材料としては、耐熱性のあるＭｏ、Ｗ、Ｔａ、Ｔｉ、Ｎｉのいずれかあるいはそれらの合金が挙げられる。本実施の形態ではＭｏを用いた。厚みは１００ｎｍ程度が望ましい。
【００９２】
続いて、図９Ｃ及び図１１Ｃ〜図１１Ｅの（ｃ）工程に示すように、基板１１０及び第１の金属層１２０上にゲート絶縁膜１３０を形成し、ゲート絶縁膜１３０上に半導体層を形成する。なお、ゲート絶縁膜１３０及び半導体層は、プラズマＣＶＤ法等により、真空を破ることなく連続的に形成される。ゲート絶縁膜１３０としては、酸化珪素膜、窒化珪素膜、もしくはその複合膜が形成される。厚みは２００ｎｍ程度である。また、半導体層は、５０ｎｍ程度の非晶質シリコン膜である。
【００９３】
この後、例えば、図１１Ｄの矢印で示すように、半導体層上にエキシマレーザ等を照射することにより、半導体層を非結晶性半導体層から多結晶性半導体層へ改質する。結晶化の方法としては、例えば４００℃〜５００℃の炉内で脱水素を行ったのち、エキシマレーザによって結晶化させ、その後、真空中で数秒〜数１０秒の水素プラズマ処理を行う。より具体的には、エキシマレーザ等を照射して、非結晶性半導体層の温度を所定の温度範囲まで上昇させることにより、結晶化させる。ここで、所定の温度範囲とは、例えば、１１００℃〜１４１４℃である。また、多結晶性半導体層内の平均結晶粒径は、２０ｎｍ〜６０ｎｍである。
【００９４】
ここで、ゲート電極４１、５１を構成する第１の金属層１２０は、上記の工程で高温に曝されるので、上記の温度範囲の上限値（１４１４℃）より融点が高い金属で形成される必要がある。一方、以降の工程で積層される第２及び第３の金属層１４０、１７０は、上記の温度範囲の下限値（１１００℃）より融点が低い金属で形成してもよい。
【００９５】
次に、図１１Ｅに示すように、フォトリソグラフィー法、エッチング法等により、半導体層を島状の半導体膜４４、５４に加工する。さらに、ゲート絶縁膜１３０に、同じくフォトリソグラフィー法、エッチング法等により、第２の貫通孔（図示省略）を形成する。この第２の貫通孔は、後に第２のコンタクトホール１７２となる。
【００９６】
その後、図９Ｄ及び図１１Ｆの（ｄ）工程に示すように、ゲート絶縁膜１３０及び半導体膜４４、５４上に第２の金属層１４０を形成し、パターニングによりソース配線２２、電源配線２３、ソース電極４２、５３、ドレイン電極４３、５２、及び中継配線７２をそれぞれ加工する。このとき、第２の金属層１４０を構成する材料が第２の貫通孔（図示省略）にも充填され、第２のコンタクトホール１７２が形成される。この工程により、ゲート電極５１とドレイン電極４３とが第２のコンタクトホール１７２を介して電気的に接続される。
【００９７】
第２の金属層１４０を構成する材料としては、低抵抗金属であるＡｌ、Ｃｕ、Ａｇのいずれかあるいはそれらの合金が挙げられる。本実施の形態ではＡｌを使用し、厚みは３００ｎｍ程度である。
【００９８】
また、ソース電極４２と半導体膜４４との間、及びドレイン電極４３と半導体膜４４との間には、一般的に、図示しない低抵抗半導体層が形成される。この低抵抗半導体層は、一般的に、リン等のｎ型ドーパントがドーピングされた非晶質シリコン層、もしくはボロン等のｐ型ドーパントがドーピングされた非晶質シリコン層が使用される。厚みとしては２０ｎｍ程度である。結晶化された半導体膜４４とドーピングされた非晶質シリコン層との間にさらに非晶質シリコン等の半導体層があってもよい。これらの膜はデバイス特性を向上させるために必要になる場合がある。半導体膜５４についても同様である。
【００９９】
その後、図９Ｅ、図９Ｆ、及び図１１Ｇの（ｅ）工程に示すように、酸化珪素膜、窒化珪素膜、もしくはそれらの膜の積層膜からなるパッシベーション膜１５０を、ゲート絶縁膜１３０、半導体膜４４、５４、及び第２の金属層１４０上に形成する。また、パッシベーション膜１５０に、フォトリソグラフィー法、エッチング法等により、ゲート絶縁膜１３０及びパッシベーション膜１５０を連続的に貫通する第１の貫通孔１７１ａと、パッシベーション膜１５０を厚み方向に貫通する第３の貫通孔（図示省略）及び孔部７３、７４、８２とを形成する。この第１の貫通孔１７１ａは後に第１のコンタクトホール１７１に、第３の貫通孔は後に第３のコンタクトホール１７３になる。
【０１００】
ここで、第２及び第３の金属層１４０、１７０に挟まれたパッシベーション膜１５０に形成される単位面積あたりの容量が、第１及び第２の金属層１２０、１４０に挟まれたゲート絶縁膜１３０により形成される単位面積あたりの容量より小さくなるように、ゲート絶縁膜１３０及びパッシベーション膜１５０の材料や膜厚を決定する。より具体的には、パッシベーション膜１５０に形成される単位面積当たりの容量は、１．５×１０−４（Ｆ／ｍ２）未満であるのが望ましい。一方、ゲート絶縁膜１３０に形成される単位面積当たりの容量は、１．５×１０−４（Ｆ／ｍ２）以上であるのが望ましい。
【０１０１】
さらに、図９Ｇ及び図１１Ｈの（ｆ）工程に示すように、パッシベーション膜１５０上に導電酸化物膜１６０を形成し、導電酸化物膜１６０上に第３の金属層１７０を形成する。そして、第３の金属層１７０は、パターニングによりゲート配線２１及び中継電極５５に加工される。ゲート配線２１及び中継電極５５を形成する工程は、図１０Ａ〜図１０Ｃ及び図１２Ａ〜図１２Ｃを用いて、後述する。
【０１０２】
導電酸化物膜１６０を構成する材料としては、インジウムおよび錫を含む酸化物膜、あるいはインジウムおよび亜鉛を含む酸化物膜のいずれかである。一方、第３の金属層１７０を構成する材料としては、低抵抗であることが求められるため、第２の金属層１４０と同じ金属でも良い。但し、第３の金属層１７０の導電酸化物膜１６０と接する面は、少なくとも、銅、モリブデン、チタン、またはタングステンのいずれかを含む金属により形成される。例えば、第２の金属層１４０を積層構造とし、バリアメタルとしてＭｏを５０ｎｍ形成した後に、Ａｌを３００ｎｍ形成してもよい。より低抵抗が求められる場合、Ａｌの代わりにＣｕ（この場合は、バリアメタルは不要）が使用される場合もある。また、厚みを増加させることでも更なる低抵抗が実現できる。
【０１０３】
このとき、導電酸化物膜１６０及び第３の金属層１７０を構成する材料が第１及び第３の貫通孔（図示省略）にも充填され、第１及び第３のコンタクトホール１７１、１７３が形成される。これにより、第１のコンタクトホール１７１を介してゲート配線２１とゲート電極４１とが電気的に接続され、第３のコンタクトホール１７３を介してソース電極５３と中継電極５５とが電気的に接続される。
【０１０４】
次に、図１０Ａ〜図１０Ｃ及び図１２Ａ〜図１２Ｃを参照して、ゲート配線２１及び中継電極５５を形成する工程を詳細に説明する。具体的には、ハーフトーンマスクを用いて、導電酸化物膜１６０及び第３の金属層１７０を同時に加工する例を説明する。
【０１０５】
まず、図１０Ａ及び図１２Ａに示すように、パッシベーション膜１５０上に導電酸化物膜１６０及び第３の金属層１７０を形成する。この工程では、導電酸化物膜１６０及び第３の金属層１７０は、画素１００の全面に形成されている。
【０１０６】
続いて、図１０Ｂ及び図１２Ｂに示すように、第３の金属層１７０上に感光性レジスト膜１８０を成膜する。この感光性レジスト膜１８０は、相対的に厚み寸法の小さい第１の感光性レジスト膜１８１と、相対的に厚み寸法の大きい第２の感光性レジスト膜１８２とで構成されている。
【０１０７】
第１の感光性レジスト膜１８１は、加工後に端子７１、８１となる部分に重畳する位置に形成される。一方、第２の感光性レジスト膜１８２は、加工後にゲート配線２１及び中継電極５５となる部分に重畳する位置に形成される。一方、それ以外の領域、つまり、最終的に導電酸化物膜１６０及び第３の金属層１７０が除去される部分には、感光性レジスト膜１８０は形成されない。
【０１０８】
次に、図１０Ｃ及び図１２Ｃに示すように、エッチング法によって、端子７１、８１、ゲート配線２１、及び中継電極５５をパターニングする。具体的には、第１の感光性レジスト膜１８１の位置においては、第３の金属層１７０が除去され、導電酸化物膜１６０のみが残る。ここで残された導電酸化物膜１６０は、端子７１、８１となる。一方、第２の感光性レジスト膜１８２の位置においては、導電酸化物膜１６０及び第３の金属層１７０が残る。ここで残された導電酸化物膜１６０及び第３の金属層１７０は、ゲート配線２１及び中継電極５５となる。つまり、ゲート配線２１と中継電極５５とは、同一の材料で形成される。
【０１０９】
このように、ハーフトーンマスクを用いて導電酸化物膜１６０及び第３の金属層１７０を加工することにより、マスクの削減ができ、製造工程の簡略化、製造コストの削減ができるようになる。
【０１１０】
続いて、図示は省略するが、本実施の形態に係る有機ＥＬディスプレイ１０を製造する方法を説明する。具体的には、上記の薄膜トランジスタアレイ装置２０上に層間絶縁膜１１、バンク１５、陽極１２、有機ＥＬ層１３、及び透明陰極１４を順次積層する方法を説明する。
【０１１１】
まず、第３の金属層１７０上に、層間絶縁膜１１を形成する。その後、フォトリソグラフィー法、エッチング法により、層間絶縁膜１１を貫通する第４の貫通孔（図示省略）を形成する。この第４の貫通孔は、後に第４のコンタクトホール１７４となる。
【０１１２】
次に、バンク１５は、層間絶縁膜１１上の各画素１００の境界に対応する位置に形成される。さらに、陽極１２は、層間絶縁膜１１上で、バンク１５の開口部内に画素１００毎に形成される。このとき、陽極１２を構成する材料が第４の貫通孔に充填され、第４のコンタクトホール１７４が形成される。この第４のコンタクトホール１７４を介して、陽極１２と中継電極５５とが電気的に接続される。
【０１１３】
陽極１２の材料は、例えば、モリブデン、アルミニウム、金、銀、銅などの導電性金属若しくはそれらの合金、ＰＥＤＯＴ：ＰＳＳなどの有機導電性材料、酸化亜鉛、又は、鉛添加酸化インジウムのいずれかの材料である。これらの材料からなる膜を真空蒸着法、電子ビーム蒸着法、ＲＦスパッタ法、又は、印刷法などにより作成し、電極パターンを形成する。
【０１１４】
有機ＥＬ層１３は、陽極１２上で、バンク１５の開口部内に色（サブ画素列）毎又はサブ画素毎に形成される。この有機ＥＬ層１３は、正孔注入層、正孔輸送層、発光層、電子輸送層、及び電子注入層などの各層が積層されて構成される。例えば、正孔注入層として銅フタロシアニンを、正孔輸送層としてα−ＮＰＤ（Ｂｉｓ［Ｎ−（１−Ｎａｐｈｔｈｙｌ）−Ｎ−Ｐｈｅｎｙｌ］ｂｅｎｚｉｄｉｎｅ）を、発光層としてＡｌｑ3（ｔｒｉｓ（８−ｈｙｄｒｏｘｙｑｕｉｎｏｌｉｎｅ）ａｌｕｍｉｎｕｍ）を、電子輸送層としてオキサゾール誘導体を、電子注入層としてＡｌｑ３を用いることができる。なお、これらの材料は、あくまで一例であって他の材料を用いてもよい。
【０１１５】
透明陰極１４は、有機ＥＬ層１３上に連続的に形成される透過性を有する電極である。透明陰極１４の材料は、例えば、ＩＴＯ、ＳｎＯ2、Ｉｎ2Ｏ3、ＺｎＯ又はこれらの組み合わせなどである。
【０１１６】
（変形例）
次に、図１３及び図１４を参照して、図５に示される端子部７０の変形例を説明する。図１３に示される端子部７０ａは、ゲート配線２１と重畳する導電酸化物膜１６０の端部を延長して端子７１ａを形成している。つまり、図１３に示される例では、ゲート配線２１の下に形成された導電酸化物膜１６０を、第３の金属層１７０で形成されたゲート配線２１の端部から延在させ、導電酸化物膜１６０の露出した部分を端子７１ａとしている。これにより、図５の例と比較して、中継配線７２及び孔部７３、７４を省略することができる。
【０１１７】
また、図１４に示される端子部７０ｂは、図１３の構成に加えて、第２の金属層１４０の端子７１ｂに重畳する位置に、弾性体７２ｂを配置している。この弾性体７２ｂは、第２の金属層１４０と同一の材料で形成することができる。端子７１ｂの直下に配置された弾性体７２ｂは、端子７１ｂと外部ドライバ回路とを、例えばＡＣＦ(Ａｎｉｓｏｔｒｏｐｉｃ  Ｃｏｎｄｕｃｔｉｖｅ  Ｆｉｌｍ)又はワイヤボンディング等で電気的に接合する際のクッションとなる。その結果、接合を確実に行え、電気接続の信頼性を高くすることができる。
【０１１８】
次に、図１５及び図１６を参照して、図７の変形例を説明する。図１５には、陽極１２が中継電極５５の中央領域で電気的に接続されている例を示している。また、図１６には、層間絶縁膜１１が有機膜１１ａと無機膜１１ｂとの二層で構成されている例を示している。ここで、有機膜１１ａは陽極１２に接する側（上層）に配置され、無機膜１１ｂはゲート配線２１及び中継電極５５に接する側（下層）に配置されている。
【０１１９】
なお、本実施の形態においては、画素１００を構成するＴＦＴが２個の場合を示しているが、本発明の適用範囲はこの限りではない。画素１００内のＴＦＴのばらつきを補償するために複数個（３個以上）のＴＦＴから構成される場合でも同様の構成を採用することが可能である。
【０１２０】
また、本実施の形態においては、有機ＥＬ素子を駆動するための画素構成を示したが、これに限るものではない。液晶、無機ＥＬ等、ＴＦＴを使って構成される薄膜トランジスタアレイ装置２０全てに適用可能である。
【０１２１】
また、本実施の形態においては、互いに積層方向に隣接する第１〜第３の金属層１２０、１４０、１７０のうちの第１の金属層１２０にゲート電極４１、５１を、第２の金属層１４０にソース配線２２及び電源配線２３を、第３の金属層１７０にゲート配線２１を形成した例を示したが、本発明の適用範囲はこの限りではない。つまり、第１及び第２の金属層１２０、１４０の間、及び第２及び第３の金属層１４０、１７０の間にさらに金属層が形成されていても、ゲート配線２１、ソース配線２２、及び電源配線２３がゲート電極４１、５１より上方の金属層に位置していれば、本発明の効果を得ることができる。
【０１２２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【０１２３】
本発明の画像表示装置用薄膜トランジスタアレイ装置は、有機ＥＬ表示装置や液晶表示装置などに用いられる駆動用バックプレーンとして有用である。
【符号の説明】
【０１２４】
１                            薄膜半導体アレイ基板
１０                          有機ＥＬディスプレイ
１１                          層間絶縁膜
１２                          陽極
１３                          有機ＥＬ層
１４                          透明陰極
２０                          薄膜トランジスタアレイ装置
２１，１０２１                ゲート配線
２２，１０５１                ソース配線
２３                          電源配線
３０                          画素回路
４０                          第１のトランジスタ
４１，５１，１０２２          ゲート電極
４２，５３，１０５２          ソース電極
４３，５２，１０５３          ドレイン電極
４４，５４，１０４０          半導体膜
５０                          第２のトランジスタ
５５                          中継電極
６０                          キャパシタ
７０，７０ａ，７０ｂ，８０    端子部
７１，７１ａ，７１ｂ，８１    端子
７２                          中継配線
７２ｂ                        弾性体
７３，７４，８２              孔部
１００                        画素
１００Ｒ，１００Ｇ，１００Ｂ  サブ画素
１１０，１０１０              基板
１２０，１０２０              第１の金属層
１３０，１０３０              ゲート絶縁膜
１４０，１０５０              第２の金属層
１５０，１０６０              パッシベーション膜
１６０                        導電酸化物膜
１７０                        第３の金属層
１７１                        第１のコンタクトホール
１７２                        第２のコンタクトホール
１７３                        第３のコンタクトホール
１７４                        第４のコンタクトホール
１８０                        感光性レジスト膜
１８１                        第１の感光性レジスト膜
１８２                        第２の感光性レジスト膜
１０００                      薄膜トランジスタ
【図１】
2012038999.tif 000003
【図２Ａ】
2012038999.tif 000004
【図２Ｂ】
2012038999.tif 000005
【図２Ｃ】
2012038999.tif 000006
【図３】
2012038999.tif 000007
【図４】
2012038999.tif 000008
【図５】
2012038999.tif 000009
【図６】
2012038999.tif 000010
【図７】
2012038999.tif 000011
【図８】
2012038999.tif 000012
【図９Ａ】
2012038999.tif 000013
【図９Ｂ】
2012038999.tif 000014
【図９Ｃ】
2012038999.tif 000015
【図９Ｄ】
2012038999.tif 000016
【図９Ｅ】
2012038999.tif 000017
【図９Ｆ】
2012038999.tif 000018
【図９Ｇ】
2012038999.tif 000019
【図１０Ａ】
2012038999.tif 000020
【図１０Ｂ】
2012038999.tif 000021
【図１０Ｃ】
2012038999.tif 000022
【図１１Ａ】
2012038999.tif 000023
【図１１Ｂ】
2012038999.tif 000024
【図１１Ｃ】
2012038999.tif 000025
【図１１Ｄ】
2012038999.tif 000026
【図１１Ｅ】
2012038999.tif 000027
【図１１Ｆ】
2012038999.tif 000028
【図１１Ｇ】
2012038999.tif 000029
【図１１Ｈ】
2012038999.tif 000030
【図１２Ａ】
2012038999.tif 000031
【図１２Ｂ】
2012038999.tif 000032
【図１２Ｃ】
2012038999.tif 000033
【図１３】
2012038999.tif 000034
【図１４】
2012038999.tif 000035
【図１５】
2012038999.tif 000036
【図１６】
2012038999.tif 000037
【図１７】
2012038999.tif 000038
【図１８】
2012038999.tif 000039
【図１９】
2012038999.tif 000040
【図２０】
2012038999.tif 000041
【図２１】
2012038999.tif 000042
【手続補正書】
【提出日】平成23年4月8日(2011.4.8)
【手続補正１】
【補正対象書類名】明細書
【補正対象項目名】全文
【補正方法】変更
【補正の内容】
【発明の詳細な説明】
【技術分野】
【０００１】
本発明は、多結晶シリコンや微結晶シリコンなどを活性層とする薄膜トランジスタを、基板上に集積形成した画像表示装置用の薄膜トランジスタアレイ装置、及びそれを用いたＥＬ表示パネル並びにＥＬ表示装置に関するものである。
【背景技術】
【０００２】
薄膜トランジスタは、有機ＥＬディスプレイや液晶ディスプレイなどの表示装置の駆動基板に用いられ、現在、高性能化に向けた開発が盛んに行われている。特に、ディスプレイの大型化や高精細化に伴い、薄膜トランジスタの高い電流駆動能力が要求される中、活性層に結晶化した半導体薄膜（多結晶シリコン・微結晶シリコン）を用いたものが注目されている。
【０００３】
半導体薄膜の結晶化プロセスとしては、既に確立されている１０００℃以上の処理温度を採用した高温プロセス技術に代えて、６００℃以下の処理温度を採用した低温プロセスが開発されている。低温プロセスでは、耐熱性に優れた石英などの高価な基板を用いる必要がなく、製造コストの低減化を図ることができる。
【０００４】
低温プロセスの一環として、レーザビームを用いて加熱するレーザアニールが注目されている。これは、ガラスなどの低耐熱性絶縁基板上に成膜された非晶質シリコンや多結晶シリコンなどの非単結晶性の半導体薄膜に、レーザビームを照射して局部的に加熱溶融した後、その冷却過程において半導体薄膜を結晶化するものである。この結晶化した半導体薄膜を活性層（チャネル領域）として薄膜トランジスタを集積形成する。結晶化した半導体薄膜はキャリアの移動度が高くなる為、薄膜トランジスタを高性能化できる（例えば、特許文献１参照）。
【０００５】
ところで、薄膜トランジスタの構造としては、ゲート電極が半導体層より下に配置されたボトムゲート型の構造が主流である。図１７〜図２１を参照して、ボトムゲート側の薄膜トランジスタ１０００の構造を説明する。
【０００６】
薄膜トランジスタ１０００は、図１７〜図２１に示されるように、基板１０１０、第１の金属層１０２０、ゲート絶縁膜１０３０、半導体膜１０４０、第２の金属層１０５０、及びパッシベーション膜１０６０の積層構造体である。
【０００７】
基板１０１０上に積層される第１の金属層１０２０には、ゲート配線１０２１と、ゲート配線１０２１から延設されたゲート電極１０２２とが形成される。また、ゲート絶縁膜１０３０は、ゲート配線１０２１及びゲート電極１０２２を覆うように、基板１０１０及び第１の金属層１０２０上に形成される。さらに、半導体膜１０４０は、ゲート電極１０２２と重畳するように、ゲート絶縁膜１０３０上に積層される。
【０００８】
ゲート絶縁膜１０３０及び半導体膜１０４０上に積層される第２の金属層１０５０には、ソース配線１０５１と、ソース配線１０５１から延設されたソース電極１０５２と、ドレイン電極１０５３とが形成される。なお、ソース電極１０５２及びドレイン電極１０５３は、互いに対向する位置で、且つそれぞれ半導体膜１０４０の一部に重畳するように配置される。また、パッシベーション膜１０６０は、ソース配線１０５１、ソース電極１０５２、及びドレイン電極１０５３を覆うように、ゲート絶縁膜１０３０、半導体膜１０４０、及び第２の金属層１０５０上に積層される。
【０００９】
上記のようなボトムゲート型の薄膜トランジスタ１０００において、ゲート配線１０２１とゲート電極１０２２とは、半導体膜１０４０より下層の第１の金属層１０２０に形成されている。つまり、半導体膜１０４０のレーザ結晶化工程の際にゲート配線１０２１及びゲート電極１０２２が既に形成されている。すなわち、ゲート配線１０２１及びゲート電極１０２２は、レーザ結晶化工程での温度（６００℃程度）に絶え得る高い耐熱性が必要である。
【先行技術文献】
【特許文献】
【００１０】
【特許文献１】特開平０７−２３５４９０号公報
【発明の概要】
【発明が解決しようとする課題】
【００１１】
しかしながら、一般的な電極材料として用いられる金属は、耐熱性が高いものほど導電性が低下する傾向がある。従って、ゲート電極１０２２の材料として耐熱性の高いものを使用し、ゲート電極１０２２と同じ層で同じ金属材料でゲート配線１０２１を形成した場合、ゲート配線１０２１の配線抵抗が高くなってしまう。高い配線抵抗は、信号の遅延や、電圧降下によるディスプレイのムラの原因となる。特に、パネル面積が大型化し駆動周波数が増大化すると、配線抵抗の影響が大きくなる。
【００１２】
また、第１の金属層１０２０に形成されるゲート配線１０２１と、第２の金属層１０５０に形成されるソース配線１０５１とは、図２１に示されるように、膜厚が２００ｎｍ程度のゲート絶縁膜１０３０を介して交差している。このため、薄膜トランジスタ１０００の高性能化のためにゲート絶縁膜１０３０を薄膜化しようとすると、ゲート配線１０２１とソース配線１０５１との間隔がさらに狭くなり、配線間の寄生容量が増加してしまうという問題もある。
【００１３】
さらに、薄膜トランジスタ１０００を構成する電極や配線に用いられている金属は、空気中の水分、又は薄膜トランジスタ１０００を構成する酸化物膜等に接触することによって酸化し、薄膜トランジスタ１０００の機能を劣化させる恐れがある。
【００１４】
本発明は上記課題を解決するものであり、ゲート電極及びゲート配線をそれぞれに適した特性の材料で形成し、ゲート配線とソース配線との間の寄生容量を低減し、さらに金属の酸化を防止した薄膜トランジスタアレイ装置を提供することを目的とする。
【課題を解決するための手段】
【００１５】
本発明の一形態に係る薄膜トランジスタアレイ装置は、下部電極を有するＥＬ発光素子を含むＥＬ層と層間絶縁膜を介して積層される。具体的には、前記薄膜トランジスタアレイ装置は、基板と、前記基板の上方に配置されたソース配線と、前記ソース配線と交差するゲート配線と、前記基板上に形成された第１ゲート電極を含む第１トランジスタと、前記下部電極と電気的に接続されている電流供給用の電極を含む第２トランジスタと、前記層間絶縁膜と前記第１トランジスタ及び前記第２トランジスタとの間に介在するパッシベーション膜と、前記パッシベーション膜上に積層された導電酸化物膜とを含む。前記電流供給用の電極は、前記パッシベーション膜に設けられた第１孔部を介して前記下部電極と電気的に接続される。前記薄膜トランジスタアレイ装置は、さらに、前記第２トランジスタに含まれる前記電流供給用の電極とオーバラップする前記パッシベーション膜上の領域に形成され、前記電流供給用の電極と前記下部電極とを中継する中継電極を含む。前記第１トランジスタ及び前記第２トランジスタは、ボトムゲート型のトランジスタである。前記ソース配線は、前記第１トランジスタのソース電極と電気的に接続され、前記パッシベーション膜より下層に配置される。前記ゲート配線は、前記第１トランジスタに含まれる第１ゲート電極と別層である前記パッシベーション膜上に配置され、前記パッシベーション膜に設けられた第２孔部を介して前記第１ゲート電極と電気的に接続される。前記ソース配線の端部は、前記パッシベーション膜に設けられた開口部から露出し、前記ソース配線の端部の露出された領域は、装置外部のソース駆動回路との接続部である端子となる。前記パッシベーション膜上に積層された前記導電酸化物膜は、前記開口部から露出した前記ソース配線の端部を覆う。前記導電酸化物膜は、前記パッシベーション膜と前記ゲート配線及び前記中継電極との間に介在し、前記ゲート配線と前記中継電極との間では電気的に非接続となっている。前記導電酸化物膜は、前記中継電極と前記電流供給用の電極との間に介在し、前記中継電極と前記電流供給用の電極とを電気的に接続させる。そして、前記中継電極は、前記パッシベーション膜上の前記ゲート配線と同層に形成され、前記ゲート配線と同一材料からなる。
【発明の効果】
【００１６】
本発明によれば、ゲート電極の耐熱性を維持したまま、ゲート配線の低抵抗化を実現することができる。また、薄膜トランジスタの特性向上のためにゲート絶縁膜の厚みを薄くしても、ゲート配線とソース配線との間の寄生容量が大きくなることがない。即ち、寄生容量の増加による映像信号の遅延等を抑制することができる。さらに、各電極及び各配線に用いられている金属の酸化を防止することにより、薄膜トランジスタアレイ装置の機能低下を防止することができる。
【図面の簡単な説明】
【００１７】
【図１】図１は、薄膜半導体アレイ基板を示す図である。
【図２Ａ】図２Ａは、実施の形態に係る有機ＥＬディスプレイの斜視図である。
【図２Ｂ】図２Ｂは、図２Ａの積層構造をより具体的に示す部分斜視図であって、ラインバンクの例を示す図である。
【図２Ｃ】図２Ｃは、図２Ａの積層構造をより具体的に示す部分斜視図であって、ピクセルバンクの例を示す図である。
【図３】図３は、画素回路の回路構成を示す図である。
【図４】図４は、画素の構成を示す正面図である。
【図５】図５は、図４のＶ−Ｖにおける断面図である。
【図６】図６は、図４のＶＩ−ＶＩにおける断面図である。
【図７】図７は、図４のＶＩＩ−ＶＩＩにおける断面図である。
【図８】図８は、図４のＶ−Ｖ断面から見た主要部分の斜視図である。
【図９Ａ】図９Ａは、実施の形態に係る薄膜トランジスタアレイ装置の製造工程（ａ）に対応する図４のＶ−Ｖ断面の構造を示す図である。
【図９Ｂ】図９Ｂは、実施の形態に係る薄膜トランジスタアレイ装置の製造工程（ｂ）に対応する図４のＶ−Ｖ断面の構造を示す図である。
【図９Ｃ】図９Ｃは、実施の形態に係る薄膜トランジスタアレイ装置の製造工程（ｃ）に対応する図４のＶ−Ｖ断面の構造を示す図である。
【図９Ｄ】図９Ｄは、実施の形態に係る薄膜トランジスタアレイ装置の製造工程（ｄ）に対応する図４のＶ−Ｖ断面の構造を示す図である。
【図９Ｅ】図９Ｅは、実施の形態に係る薄膜トランジスタアレイ装置の製造工程（ｅ）の一部に対応する図４のＶ−Ｖ断面の構造を示す図である。
【図９Ｆ】図９Ｆは、実施の形態に係る薄膜トランジスタアレイ装置の製造工程（ｅ）の他の一部に対応する図４のＶ−Ｖ断面の構造を示す図である。
【図９Ｇ】図９Ｇは、実施の形態に係る薄膜トランジスタアレイ装置の製造工程（ｆ）に対応する図４のＶ−Ｖ断面の構造を示す図である。
【図１０Ａ】図１０Ａは、端子、ゲート配線、及び中継電極を形成する工程の一部に対応する図４のＶ−Ｖ断面の構造を示す図である。
【図１０Ｂ】図１０Ｂは、端子、ゲート配線、及び中継電極を形成する工程の他の一部に対応する図４のＶ−Ｖ断面の構造を示す図である。
【図１０Ｃ】図１０Ｃは、端子、ゲート配線、及び中継電極を形成する工程のさらに他の一部に対応する図４のＶ−Ｖ断面の構造を示す図である。
【図１１Ａ】図１１Ａは、実施の形態に係る薄膜トランジスタアレイ装置の製造工程（ａ）に対応する図４のＶＩＩ−ＶＩＩ断面の構造を示す図である。
【図１１Ｂ】図１１Ｂは、実施の形態に係る薄膜トランジスタアレイ装置の製造工程（ｂ）に対応する図４のＶＩＩ−ＶＩＩ断面の構造を示す図である。
【図１１Ｃ】図１１Ｃは、実施の形態に係る薄膜トランジスタアレイ装置の製造工程（ｃ）の一部に対応する図４のＶＩＩ−ＶＩＩ断面の構造を示す図である。
【図１１Ｄ】図１１Ｄは、実施の形態に係る薄膜トランジスタアレイ装置の製造工程（ｃ）の他の一部に対応する図４のＶＩＩ−ＶＩＩ断面の構造を示す図である。
【図１１Ｅ】図１１Ｅは、実施の形態に係る薄膜トランジスタアレイ装置の製造工程（ｃ）のさらに他の一部に対応する図４のＶＩＩ−ＶＩＩ断面の構造を示す図である。
【図１１Ｆ】図１１Ｆは、実施の形態に係る薄膜トランジスタアレイ装置の製造工程（ｄ）に対応する図４のＶＩＩ−ＶＩＩ断面の構造を示す図である。
【図１１Ｇ】図１１Ｇは、実施の形態に係る薄膜トランジスタアレイ装置の製造工程（ｅ）に対応する図４のＶＩＩ−ＶＩＩ断面の構造を示す図である。
【図１１Ｈ】図１１Ｈは、実施の形態に係る薄膜トランジスタアレイ装置の製造工程（ｆ）に対応する図４のＶＩＩ−ＶＩＩ断面の構造を示す図である。
【図１２Ａ】図１２Ａは、端子、ゲート配線、及び中継電極を形成する工程の一部に対応する図４のＶＩＩ−ＶＩＩ断面の構造を示す図である。
【図１２Ｂ】図１２Ｂは、端子、ゲート配線、及び中継電極を形成する工程の他の一部に対応する図４のＶＩＩ−ＶＩＩ断面の構造を示す図である。
【図１２Ｃ】図１２Ｃは、端子、ゲート配線、及び中継電極を形成する工程のさらに他の一部に対応する図４のＶＩＩ−ＶＩＩ断面の構造を示す図である。
【図１３】図１３は、図５の変形例を示す図である。
【図１４】図１４は、図５の他の変形例を示す図である。
【図１５】図１５は、図７の変形例を示す図である。
【図１６】図１６は、図７の他の変形例を示す図である。
【図１７】図１７は、従来の画素の構成を示す正面図である。
【図１８】図１８は、図１７のＸＶＩＩＩ−ＸＶＩＩＩにおける断面図である。
【図１９】図１９は、図１７のＸＩＸ−ＸＩＸにおける断面図である。
【図２０】図２０は、図１７のＸＸ−ＸＸにおける断面図である。
【図２１】図２１は、図１７のＸＶＩＩＩ−ＸＶＩＩＩ断面から見た主要部分の斜視図である。
【発明を実施するための形態】
【００１８】
本発明の一形態に係る薄膜トランジスタアレイ装置は、下部電極を有するＥＬ発光素子を含むＥＬ層と層間絶縁膜を介して積層される。具体的には、前記薄膜トランジスタアレイ装置は、基板と、前記基板の上方に配置されたソース配線と、前記ソース配線と交差するゲート配線と、前記基板上に形成された第１ゲート電極を含む第１トランジスタと、前記下部電極と電気的に接続されている電流供給用の電極を含む第２トランジスタと、前記層間絶縁膜と前記第１トランジスタ及び前記第２トランジスタとの間に介在するパッシベーション膜と、前記パッシベーション膜上に積層された導電酸化物膜とを含む。前記電流供給用の電極は、前記パッシベーション膜に設けられた第１孔部を介して前記下部電極と電気的に接続される。前記薄膜トランジスタアレイ装置は、さらに、前記第２トランジスタに含まれる前記電流供給用の電極とオーバラップする前記パッシベーション膜上の領域に形成され、前記電流供給用の電極と前記下部電極とを中継する中継電極を含む。前記第１トランジスタ及び前記第２トランジスタは、ボトムゲート型のトランジスタである。前記ソース配線は、前記第１トランジスタのソース電極と電気的に接続され、前記パッシベーション膜より下層に配置される。前記ゲート配線は、前記第１トランジスタに含まれる第１ゲート電極と別層である前記パッシベーション膜上に配置され、前記パッシベーション膜に設けられた第２孔部を介して前記第１ゲート電極と電気的に接続される。前記ソース配線の端部は、前記パッシベーション膜に設けられた開口部から露出し、前記ソース配線の端部の露出された領域は、装置外部のソース駆動回路との接続部である端子となる。前記パッシベーション膜上に積層された前記導電酸化物膜は、前記開口部から露出した前記ソース配線の端部を覆う。前記導電酸化物膜は、前記パッシベーション膜と前記ゲート配線及び前記中継電極との間に介在し、前記ゲート配線と前記中継電極との間では電気的に非接続となっている。前記導電酸化物膜は、前記中継電極と前記電流供給用の電極との間に介在し、前記中継電極と前記電流供給用の電極とを電気的に接続させる。そして、前記中継電極は、前記パッシベーション膜上の前記ゲート配線と同層に形成され、前記ゲート配線と同一材料からなる。
【００１９】
上記の薄膜トランジスタアレイ装置では、ソース配線をパッシベーション膜より下層に配置し、ゲート配線を基板上に形成されたゲート電極とは別層であるパッシベーション膜上に配置した。そして、ゲート電極とゲート配線とを、パッシベーション膜に設けられた孔部を介して電気的に接続させる構成とした。そのため、ゲート配線とソース配線との間の間隔は、ゲート電極とソース電極との間の間隔ではなく、ソース電極上に形成されたパッシベーション膜の膜厚に対応する。ここで、パッシベーション膜は、薄膜トランジスタアレイ装置の表面を保護するものであるため、その膜厚を厚くしても薄膜トランジスタアレイ装置としての性能に影響を与えない。その結果、パッシベーション膜の膜厚を調整して、ゲート配線とソース配線との間の距離を確保することにより、ゲート配線とソース配線との間の寄生容量を低減することができる。
【００２０】
また、ソース配線の端部は、パッシベーション膜に設けられた開口部から露出し、ソース配線の端部の露出された領域は、装置外部のソース駆動回路との接続部である端子として利用できる。この場合、ソース配線の端部の露出された領域は、空気又は空気中の水分に触れ酸化されやすい。酸化されると、酸化された端子と外部のドライバー回路との接続が、電気抵抗が高い酸化層を介して電気的に接続されることとなるため、端子と外部のドライバー回路との接続抵抗が高くなってしまうという問題がある。
【００２１】
そこで、上記構成の薄膜トランジスタアレイ装置では、パッシベーション膜上に導電酸化物膜を積層させて、導電酸化物膜によって、パッシベーション膜の開口部を介してソース配線の端部の露出された領域を覆うようにした。このことにより、導電酸化物膜は、ソース配線の端部である端子、すなわちソース配線の端部の露出された領域が酸化されることを防止することができる。その結果、端子と外部のドライバー回路との接続抵抗が低抵抗で接続できるようになる。
【００２２】
上記のように、パッシベーション膜上に導電酸化物膜（Ｉｎｄｉｕｍ  Ｔｉｎ  Ｏｘｉｄｅ：ＩＴＯ）が積層されている場合、第２トランジスタに含まれる電源供給用の電極とアルミを主成分とする下部電極との間に導電酸化物膜が介在することになり、導電酸化物膜によって下部電極が酸化するという問題が生ずる。これに対し、上記構成によれば、第２トランジスタに含まれる電流供給用の電極（「ソース電極又はドレイン電極」を指す。以下同じ。）とオーバラップするパッシベーション膜上の領域に中継電極を形成し、中継電極に、電源供給用の電極と下部電極とを中継させている。また、導電酸化物膜は、パッシベーション膜と中継電極との間に介在している。導電酸化物膜は、中継電極と電流供給用の電極との間に介在している。これにより、下部電極と導電酸化物膜との間には中継電極が存在するので、導電酸化物膜によって下部電極が酸化するのを防止できる。
【００２３】
さらに、中継電極は、パッシベーション膜上のゲート配線と同層に形成され、ゲート配線と同一材料からなる。このように、ゲート配線をパッシベーション膜上に配置したことで、ゲート配線と同層にゲート配線と同一材料にて中継電極を形成できる。そのため、ゲート配線の形成と中継電極の形成とを同一工程にて行うことが可能となる。その結果、簡易な構成により、ゲート配線とソース配線との間の寄生容量を低減しつつ、導電酸化物膜によって下部電極が酸化するのを防止できる。
【００２４】
また、前記下部電極は、アルミニウムを主成分とする金属であってもよい。下部電極と導電酸化物膜との間には中継電極が存在するので、下部電極にアルミニウムを主成分とする金属を採用した場合であっても、中継電極を介して導電酸化物膜によって下部電極が酸化するのを防止できる。
【００２５】
また、前記ゲート配線及び前記中継電極の前記導電酸化物膜と接する面は、少なくとも、銅、モリブデン、チタン、またはタングステンのいずれかを含む金属により形成されていてもよい。
【００２６】
また、前記ゲート配線及び前記中継電極は積層構造であってもよい。
【００２７】
また、前記層間絶縁膜は、有機膜と無機膜との二層からなってもよい。そして、前記無機膜は、前記ゲート配線及び前記中継電極を覆っていてもよい。
【００２８】
また、前記第１トランジスタ及び前記第２トランジスタに各々含まれる半導体層は、結晶性半導体層であってもよい。そして、前記第１トランジスタに含まれる前記第１ゲート電極、及び、前記第２トランジスタに含まれる第２ゲート電極は、前記ゲート配線に用いられる金属より高耐熱性の金属により形成されていてもよい。
【００２９】
上記構成によれば、第１トランジスタ及び第２トランジスタに各々含まれる半導体層は、結晶性半導体層としてもよい。この場合、半導体層を結晶性半導体層として形成するには、非結晶性半導体層にレーザ照射をして非結晶性半導体層の温度を１１００℃から１４１４℃の範囲にまで上昇させて、非結晶性半導体層を結晶化する必要がある。ボトムゲートの薄膜トランジスタアレイ装置においては、先ず基板上にゲート電極が形成され、その後に半導体層が形成されるため、上記のような高熱処理により非結晶性半導体層を結晶化させる場合には、ゲート電極を構成する金属の耐熱性が高いことが要求される。一方で、耐熱性が高い金属は抵抗も高いため、ゲート電極とゲート配線とを同一材料にて形成した場合、ゲート配線も高抵抗の金属にて形成されることになり、ゲート配線が高抵抗化するという問題が生ずる。
【００３０】
しかしながら、上記構成の薄膜トランジスタアレイ装置によれば、ゲート電極とゲート配線とを別層で形成することにより、ゲート電極とゲート配線とを別材料から選択することが可能となる。これにより、ゲート電極を構成する金属の耐熱性が高くしつつ、ゲート配線を構成する金属を低抵抗の金属から選択して、ゲート配線を低抵抗化することができる。
【００３１】
また、前記ゲート配線に用いられる金属より高耐熱性の金属は、モリブデン、タングステン、チタン、タンタル、ニッケルのいずれかを含む金属であってもよい。
【００３２】
また、前記導電酸化物膜は、インジウムおよび錫を含む酸化物膜、あるいはインジウムおよび亜鉛を含む酸化物膜のいずれかであってもよい。
【００３３】
一形態として、前記ゲート配線の端部は、前記ゲート絶縁膜上に形成された中継配線の一方の端部と前記導電酸化物膜を介して接続されていてもよい。また、前記中継配線の他の端部は、前記パッシベーション膜に設けられた開口部から露出し、前記中継配線の端部の露出された領域は、装置外部のゲート駆動回路との接続部である端子となってもよい。そして、前記パッシベーション膜上に積層された前記導電酸化物膜は、前記開口部から露出した前記中継配線の他の端部を覆ってもよい。
【００３４】
さらに、前記中継配線は、前記ソース配線と同層で、且つ同一材料で構成されていてもよい。
【００３５】
他の形態として、前記ゲート配線の端部は、前記ゲート配線の下に形成された前記導電酸化物膜が露出して延在していてもよい。そして、前記導電酸化物膜が露出した領域は、装置外部のゲート駆動回路との接続部である端子となってもよい。
【００３６】
また、前記ゲート絶縁膜上であって、前記導電酸化物膜が露出した領域のうちの少なくとも前記端子となる領域に重畳する位置には、弾性体が形成されていてもよい。
【００３７】
さらに、前記弾性体は、前記ソース配線と同層で、且つ同一材料で構成されていてもよい。
【００３８】
本発明の一形態に係るＥＬ表示パネルは、上部電極と、下部電極と、前記上部電極と下部電極との間に介在する発光機能層を含むＥＬ発光素子を有するＥＬ部と、前記ＥＬ発光素子を制御する薄膜トランジスタアレイ装置と、前記ＥＬ部と前記薄膜トランジスタアレイ装置との間に介在する層間絶縁膜を含み、前記下部電極は前記層間絶縁膜のコンタクトホールを介して前記薄膜トランジスタアレイ装置と電気的に接続される。前記薄膜トランジスタアレイ装置は、基板と、前記基板の上方に配置されたソース配線と、前記ソース配線と交差するゲート配線と、前記基板上に形成された第１ゲート電極を含む第１トランジスタと、前記下部電極と電気的に接続されている電流供給用の電極を含む第２トランジスタと、前記層間絶縁膜と前記第１トランジスタ及び前記第２トランジスタとの間に介在するパッシベーション膜と、前記パッシベーション膜上に積層された導電酸化物膜とを含む。前記電流供給用の電極は、前記パッシベーション膜に設けられた第１孔部及び前記層間絶縁膜に設けられたコンタクトホールを介して前記下部電極と電気的に接続される。前記薄膜トランジスタアレイ装置は、さらに、前記第２トランジスタに含まれる前記電流供給用の電極とオーバラップする前記パッシベーション膜上の領域に形成され、前記電流供給用の電極と前記下部電極とを中継する中継電極を含む。前記第１トランジスタ及び前記第２トランジスタは、ボトムゲート型のトランジスタである。前記ソース配線は、前記第１トランジスタのソース電極と電気的に接続され、前記パッシベーション膜より下層に配置される。前記ゲート配線は、前記第１トランジスタに含まれる第１ゲート電極と別層である前記パッシベーション膜上に配置され、前記パッシベーション膜に設けられた第２孔部を介して前記第１ゲート電極と電気的に接続される。前記ソース配線の端部は、前記パッシベーション膜に設けられた開口部から露出し、前記ソース配線の端部の露出された領域は、装置外部のソース駆動回路との接続部である端子となる。前記パッシベーション膜上に積層された前記導電酸化物膜は、前記開口部から露出した前記ソース配線の端部を覆う。前記導電酸化物膜は、前記パッシベーション膜と前記ゲート配線及び前記中継電極との間に介在し、前記ゲート配線と前記中継電極との間では電気的に非接続となっている。前記導電酸化物膜は、前記中継電極と前記電流供給用の電極との間に介在し、前記中継電極と前記電流供給用の電極とを電気的に接続させる。そして、前記中継電極は、前記パッシベーション膜上の前記ゲート配線と同層に形成され、前記ゲート配線と同一材料からなる。
【００３９】
ＥＬ表示パネルは、表示パネルのＥＬ素子部の発光を制御する薄膜トランジスタアレイ装置に形成されたゲート信号の遅延により、表示パネルが２０インチ、３０インチ、４０インチと大型化するに従って表示パネルを駆動するためのマージンが減少する。
【００４０】
そこで、上記構成の薄膜トランジスタアレイ装置を採用すれば、大画面のＥＬ表示パネルであっても、ソース配線とゲート配線との間での寄生容量の低減ができるため、ゲート信号の遅延、及びゲート信号波形の鈍りのない、映像信号を劣化させることのない高画質な画像を表示できるＥＬ表示装置を実現できる。また、薄膜トランジスタアレイ装置とＥＬ素子との電気的接が低抵抗となるため、ＥＬ素子の発光電流が減少せず低消費電力で発光輝度が高く、かつ、長寿命のＥＬパネルが実現できる。さらに、簡易な構成により、ゲート配線とソース配線との間の寄生容量を低減しつつ、導電酸化物膜によって下部電極が酸化するのを防止できるため、製造歩留まりが高いＥＬ表示パネルを実現できる。
【００４１】
また、前記下部電極は、アルミニウムを主成分とする金属であってもよい。
【００４２】
また、前記下部電極と前記中継電極は、前記パッシベーション膜に設けられた孔部の上部周縁の平坦領域で接続されていてもよい。
【００４３】
本発明の一形態に係るＥＬ表示装置は、上記記載のＥＬ表示パネルを搭載している。
【００４４】
本発明の一形態に係る薄膜トランジスタアレイ装置の製造方法は、基板を準備する第１工程と、前記基板の上方にソース配線を形成する第２工程と、前記基板上に、第１ゲート電極を含む第１トランジスタを形成する第３工程と、前記基板上に、電流供給用の電極を含む第２トランジスタを形成する第４工程と、前記第１トランジスタ及び前記第２トランジスタとの上方にパッシベーション膜を形成する第５工程と、前記パッシベーション膜上に積層された導電酸化物膜を積層する第６工程と、前記ソース配線の上方であって前記ソース配線と交差するゲート配線を形成し、前記第２トランジスタに含まれる前記電流供給用の電極とオーバラップする前記パッシベーション膜上の領域に、前記電流供給用の電極と前記下部電極とを中継する中継電極を形成する第７工程とを含む。前記第１トランジスタ及び前記第２トランジスタは、ボトムゲート型のトランジスタである。前記ソース配線は、前記第１トランジスタのソース電極と電気的に接続され、前記パッシベーション膜より下層に配置される。前記ゲート配線は、前記第１トランジスタに含まれる第１ゲート電極と別層である前記パッシベーション膜上に配置され、前記パッシベーション膜に設けられた孔部を介して前記第１ゲート電極と電気的に接続される。前記第５工程と前記６との間において、前記ソース配線の端部を、前記パッシベーション膜に設けられた開口部から露出させ、前記ソース配線の端部の露出させた領域を、装置外部のソース駆動回路との接続部である端子として形成する。前記第６工程において、前記パッシベーション膜上に積層された前記導電酸化物膜が、前記開口部から露出した前記ソース配線の端部を覆うように形成する。前記導電酸化物膜は、前記パッシベーション膜と前記ゲート配線及び前記中継電極との間に形成され、かつ、前記ゲート配線と前記中継電極との間で分断して形成される。前記導電酸化物膜は、前記中継電極と前記電流供給用の電極との間に介在し、前記中継電極と前記電源供給用の電極とを電気的に接続させる。そして、前記第７工程において、前記中継電極は、前記ゲート配線と同一材料を用いて、前記パッシベーション膜上の前記ゲート配線と同層に形成される。
【００４５】
導電酸化物膜は、ソース配線の端部の露出された領域の近傍を覆うのみならず、パッシベーション膜と前記ゲート配線及び中継電極との間に介在する。即ち、パッシベーション膜上に導電酸化物膜を積層させる際、導電酸化物膜を、ソース配線の端部の露出された領域の近傍をのみならず、パッシベーション膜上の全体に積層する。次に、ゲート配線及び中継電極となる金属膜を、導電酸化物膜上の全体に積層する。次に、金属膜上に所定のパターニングマスクを配置して、所定のエッチング液を用いてゲート配線をパターニングする。ゲート配線と導電酸化物膜とをハーフトーンプロセスによりエッチングするので、ゲート配線の下には導電酸化物膜が残る。最後に、所定のパターニングマスクを剥離する。
【００４６】
そのため、ゲート配線の下層には、導電酸化物膜が残存する。これに対し、ゲート配線及び中継電極となる金属膜を導電酸化物膜上に積層する前に、導電酸化物膜をエッチングし、その後に、ゲート配線及び中継電極となる金属膜をパターニングする方法もある。しかし、この場合、パターニング工程が２回必要となり、工程コストが増大する。一方、本態様のように、ゲート配線及び中継電極となる金属膜を導電酸化物膜上の全体に積層し、その上で、次に、ハーフトーンマスクを用いて、金属膜及び導電酸化物膜をエッチングすれば、パターニング工程は１回となり、工程コストを低減できる。
【００４７】
また、前記下部電極は、アルミニウムを主成分とする金属であってもよい。
【００４８】
また、前記ゲート配線及び前記中継電極の前記導電酸化物膜と接する面を、銅、モリブデン、チタン、又はタングステンのいずれかを含む金属により形成してもよい。
【００４９】
また、前記第１トランジスタ及び前記第２トランジスタに各々含まれる半導体層は、結晶性半導体層であってもよい。そして、前記第１トランジスタに含まれる前記第１ゲート電極、及び、前記第２トランジスタに含まれる第２ゲート電極を、前記ゲート配線に用いられる金属より高耐熱性の金属により形成してもよい。
【００５０】
上記の製造方法によれば、ゲート電極とゲート配線とを別層で形成することにより、ゲート電極とゲート配線とを別材料から選択することが可能となる。これにより、ゲート電極を構成する金属の耐熱性が高くしつつ、ゲート配線を構成する金属を低抵抗の金属から選択して、ゲート配線を低抵抗化することができる。その結果、移動度が高い半導体層を形成できるとともに、低抵抗のゲート配線を形成できるようになる。
【００５１】
また、前記導電酸化物膜を、インジウムおよび錫を含む酸化物膜、あるいはインジウムおよび亜鉛を含む酸化物膜で形成してもよい。
【００５２】
本発明の一形態に係るＥＬ表示パネルの製造方法は、基板を準備する第１工程と、前記基板の上方にソース配線を形成する第２工程と、前記基板上に、第１ゲート電極を含む第１トランジスタを形成する第３工程と、前記基板上に、電流供給用の電極を含む第２トランジスタを形成する第４工程と、前記第１トランジスタ及び前記第２トランジスタとの上方にパッシベーション膜を形成する第５工程と、前記パッシベーション膜上に積層された導電酸化物膜を積層する第６工程と、前記ソース配線の上方であって、前記ソース配線と交差するゲート配線を形成し、前記第２トランジスタに含まれる前記電流供給用の電極とオーバラップする前記パッシベーション膜上の領域に、前記電流供給用の電極と前記下部電極とを中継する中継電極を形成する第７工程と、前記パッシベーション膜の上方に層間絶縁膜を形成する第８工程と、前記層間絶縁膜上に下部電極を形成する第９工程と、前記下部電極の上方に発光機能層を形成する第１０工程と、前記発光機能層の上方に上部電極を形成する第１１工程とを含む。前記第１トランジスタ及び前記第２トランジスタは、ボトムゲート型のトランジスタである。前記ソース配線は、前記第１トランジスタのソース電極と電気的に接続され、前記パッシベーション膜より下層に配置される。前記ゲート配線は、前記第１トランジスタに含まれる第１ゲート電極と別層である前記パッシベーション膜上に配置され、前記パッシベーション膜に設けられた第１孔部を介して前記第１ゲート電極と電気的に接続される。前記下部電極は、前記パッシベーション膜に設けられた第２孔部及び前記層間絶縁膜のコンタクトホールを介して前記薄膜トランジスタアレイ装置と電気的に接続される。前記第５工程と前記６との間において、前記ソース配線の端部を、前記パッシベーション膜に設けられた開口部から露出させ、前記ソース配線の端部の露出させた領域を、装置外部のソース駆動回路との接続部である端子として形成される。前記第６工程において、前記パッシベーション膜上に積層された前記導電酸化物膜が、前記開口部から露出した前記ソース配線の端部を覆うように形成される。前記導電酸化物膜は、前記パッシベーション膜と前記ゲート配線及び前記中継電極との間に形成され、かつ、前記ゲート配線と前記中継電極との間で分断して形成される。前記導電酸化物膜は、前記中継電極と前記電流供給用の電極との間に介在し、前記中継電極と前記電源供給用の電極とを電気的に接続させる。そして、前記第７工程において、前記中継電極は、前記ゲート配線と同一材料を用いて、前記パッシベーション膜上の前記ゲート配線と同層に形成される。
【００５３】
以下、図面を参照して本発明の実施形態を詳細に説明する。
【００５４】
（実施の形態）
図１〜図３を参照して、本発明の実施の形態に係る有機ＥＬ（Ｅｌｅｃｔｒｏ  Ｌｕｍｉｎｅｓｃｅｎｃｅ）ディスプレイ（有機ＥＬ表示装置）１０及び画像表示装置用の薄膜トランジスタアレイ装置（以下、単に「薄膜トランジスタアレイ装置」と表記する）２０を説明する。なお、図１は、薄膜半導体アレイ基板１を示す図である。図２Ａは、本発明の実施の形態に係る表示装置の一例である有機ＥＬディスプレイ１０の斜視図である。図２Ｂは、図２Ａの積層構造をより具体的に示す部分斜視図であって、ラインバンクの例を示す図である。図２Ｃは、図２Ａの積層構造をより具体的に示す部分斜視図であって、ピクセルバンクの例を示す図である。図３は、画素１００を駆動する画素回路３０の回路構成を示す図である。
【００５５】
まず、薄膜半導体アレイ基板１は、図１に示されるように、複数（図１では２個）の有機ＥＬディスプレイ１０で構成されている。また、有機ＥＬディスプレイ１０は、図２Ａに示されるように、下層より、薄膜トランジスタアレイ装置２０、層間絶縁膜（平坦化膜）１１（図２Ａでは図示省略）、陽極（下部電極）１２、有機ＥＬ層（有機発光層）１３、及び透明陰極（上部電極）１４の積層構造体である。また、陽極１２及び有機ＥＬ層１３の間には正孔輸送層（図示省略）が、有機ＥＬ層１３及び透明陰極１４の間には電子輸送層（図示省略）が積層される。
【００５６】
薄膜トランジスタアレイ装置２０には、複数の画素１００が行列状（マトリックス状）に配置されている。各画素１００は、それぞれに設けられた画素回路３０によって駆動される。また、薄膜トランジスタアレイ装置２０は、行状に配置される複数のゲート配線２１と、ゲート配線２１と交差するように列状に配置される複数のソース配線（信号配線）２２と、ソース配線２２に平行に延びる複数の電源配線２３（図２Ａでは図示省略）とを備える。
【００５７】
このゲート配線２１は、画素回路３０のそれぞれに含まれるスイッチング素子として動作する薄膜トランジスタのゲート電極４１（図２Ａでは図示省略）を行毎に接続する。ソース配線２２は、画素回路３０のそれぞれに含まれるスイッチング素子として動作する薄膜トランジスタのソース電極４２（図２Ａでは図示省略）を列毎に接続する。電源配線２３は、画素回路３０のそれぞれに含まれる駆動素子として動作する薄膜トランジスタのドレイン電極５２（図２Ａでは図示省略）を列毎に接続する。
【００５８】
より具体的には、有機ＥＬディスプレイ１０の各画素１００は、図２Ｂ及び図２Ｃに示されるように、３色（赤色、緑色、青色）のサブ画素１００Ｒ、１００Ｇ、１００Ｂによって構成されている。サブ画素１００Ｒ、１００Ｇ、１００Ｂは、それぞれ図２Ｂの奥行き方向に複数個並んでいる（これを「サブ画素列」と表記する）。
【００５９】
図２Ｂはラインバンクの例を示す図であって、各サブ画素列は、バンク１５によって互いに分離されている。図２Ｂに示されるバンク１５は、互いに隣接するサブ画素列の間をソース配線２２と平行な方向に延びる突条であって、薄膜トランジスタアレイ装置２０上に形成されている。言い換えれば、各サブ画素列は、互いに隣接する突条の間（すなわち、バンク１５の開口部）に、それぞれ形成されている。
【００６０】
陽極１２は、薄膜トランジスタアレイ装置２０上（より具体的には、層間絶縁膜１１上）で且つバンク１５の開口部内に、サブ画素１００Ｒ、１００Ｇ、１００Ｂ毎に形成されている。有機ＥＬ層１３は、陽極１２上で且つバンク１５の開口部内に、サブ画素列毎（すなわち、各列の複数の陽極１２を覆うように）に形成されている。透明陰極１４は、複数の有機ＥＬ層１３及びバンク１５（複数の突条）上で、且つ全てのサブ画素１００Ｒ、１００Ｇ、１００Ｂを覆うように、連続的に形成されている。
【００６１】
一方、図２Ｃはピクセルバンクの例を示す図であって、各サブ画素１００Ｒ、１００Ｇ、１００Ｂは、バンク１５によって互いに分離されている。図２Ｃに示されるバンク１５は、ゲート配線２１に平行に延びる突条と、ソース配線２２に平行に延びる突条とが互いに交差するように形成されている。そして、この突条で囲まれる部分（すなわち、バンク１５の開口部）にサブ画素１００Ｒ、１００Ｇ、１００Ｂが形成されている。
【００６２】
陽極１２は、薄膜トランジスタアレイ装置２０上（より具体的には、層間絶縁膜１１上）で且つバンク１５の開口部内に、サブ画素１００Ｒ、１００Ｇ、１００Ｂ毎に形成されている。同様に、有機ＥＬ層１３は、陽極１２上で且つバンク１５の開口部内に、サブ画素１００Ｒ、１００Ｇ、１００Ｂ毎に形成されている。透明陰極１４は、複数の有機ＥＬ層１３及びバンク１５（複数の突条）上で、且つ全てのサブ画素１００Ｒ、１００Ｇ、１００Ｂを覆うように、連続的に形成されている。
【００６３】
さらに、図２Ｂ及び図２Ｃでは図示を省略するが、薄膜トランジスタアレイ装置２０には、各サブ画素１００Ｒ、１００Ｇ、１００Ｂ毎に画素回路３０が形成されている。そして、各サブ画素１００Ｒ、１００Ｇ、１００Ｂと、対応する画素回路３０とは、図７に示されるように、第３及び第４のコンタクトホール１７３、１７４及び中継電極５５によって電気的に接続されている。
【００６４】
なお、サブ画素１００Ｒ、１００Ｇ、１００Ｂは、有機ＥＬ層１３の特性（発光色）が異なることを除いて同一の構成である。そこで、以降の説明では、サブ画素１００Ｒ、１００Ｇ、１００Ｂを区別することなく、全て「画素１００」と表記する。また、本発明は、図２Ｂに示されるラインバンクにも、図２Ｃに示されるピクセルバンクにも同様に適用することができる。
【００６５】
画素回路３０は、図３に示されるように、スイッチ素子として動作する第１のトランジスタ４０と、駆動素子として動作する第２のトランジスタ５０と、対応する画素に表示するデータを記憶するキャパシタ６０とで構成される。
【００６６】
第１のトランジスタ４０は、ゲート配線２１に接続されるゲート電極４１と、ソース配線２２に接続されるソース電極４２と、キャパシタ６０及び第２のトランジスタ５０のゲート電極５１に接続されるドレイン電極４３と、半導体膜４４（図３では図示省略）とで構成される。この第１のトランジスタ４０は、接続されたゲート配線２１及びソース配線２２に電圧が印加されると、当該ソース配線２２に印加された電圧値を表示データとしてキャパシタ６０に保存する。
【００６７】
第２のトランジスタ５０は、第１のトランジスタ４０のドレイン電極４３に接続されるゲート電極５１と、電源配線２３及びキャパシタ６０に接続されるドレイン電極５２と、陽極１２に接続されるソース電極５３と、半導体膜５４（図３では図示省略）とで構成される。この第２のトランジスタ５０は、キャパシタ６０が保持している電圧値に対応する電流を電源配線２３からソース電極５３を通じて陽極１２に供給する。
【００６８】
すなわち、上記構成の有機ＥＬディスプレイ１０は、ゲート配線２１とソース配線２２との交点に位置する画素１００毎に表示制御を行うアクティブマトリックス方式を採用している。
【００６９】
次に、図４〜図８を参照して、薄膜トランジスタアレイ装置２０を構成する画素１００の構造（図５及び図６の破断線の右側の構造）を説明する。なお、図４は、画素１００の構成を示す正面図である。図５は、図４のＶ−Ｖにおける断面図である。図６は、図４のＶＩ−ＶＩにおける断面図である。図７は、図４のＶＩＩ−ＶＩＩにおける断面図である。図８は、図４のＶ−Ｖ断面から見た主要部分の斜視図である。なお、図７には、層間絶縁膜１１及び陽極１２をも図示している。
【００７０】
図４〜図７に示されるように、画素１００は、基板１１０、第１の金属層（導電層）１２０、ゲート絶縁膜１３０、半導体膜４４、５４、第２の金属層（導電層）１４０、パッシベーション膜１５０、導電酸化物膜（Ｉｎｄｉｕｍ  Ｔｉｎ  Ｏｘｉｄｅ：ＩＴＯ）１６０、及び第３の金属層（導電層）１７０の積層構造体である。
【００７１】
基板１１０上に積層される第１の金属層１２０には、第１のトランジスタ４０のゲート電極４１と、第２のトランジスタ５０のゲート電極５１とが形成される。また、基板１１０及び第１の金属層１２０上には、ゲート電極４１、５１を覆うように、ゲート絶縁膜１３０が形成されている。
【００７２】
半導体膜４４は、ゲート絶縁膜１３０上（ゲート絶縁膜１３０と第２の金属層１４０との間）で、且つゲート電極４１と重畳する領域内に配置される。同様に、半導体膜５４は、ゲート絶縁膜１３０上（ゲート絶縁膜１３０と第２の金属層１４０との間）で、且つゲート電極５１と重畳する領域内に配置される。なお、本明細書中の「重畳する」とは、上下方向から見て互いに重なり合う位置関係にあることを指す。
【００７３】
ゲート絶縁膜１３０及び半導体膜４４、５４上に積層される第２の金属層１４０には、ソース配線２２と、電源配線２３と、第１のトランジスタ４０のソース電極４２及びドレイン電極４３と、第２のトランジスタ５０のドレイン電極５２及びソース電極５３とが形成されている。つまり、第１及び第２のトランジスタ４０、５０は、ゲート電極４１、５１がソース電極４２、５３及びドレイン電極４３、５２より下層に形成されるボトムゲート型のトランジスタである。
【００７４】
より具体的には、ソース電極４２及びドレイン電極４３は、互いに対向する位置で、且つそれぞれが半導体膜４４の一部に重畳するように形成される。また、ソース電極４２は、同層に形成されているソース配線２２から延設されている。同様に、ドレイン電極５２及びソース電極５３は、互いに対向する位置で、且つそれぞれが半導体膜５４の一部に重畳するように形成される。また、ドレイン電極５２は、同層に形成されている電源配線２３から延設されている。
【００７５】
また、ゲート絶縁膜１３０には、ドレイン電極４３及びゲート電極５１に重畳する位置に、厚み方向に貫通する第２のコンタクトホール（孔部）１７２が形成されている。そして、ドレイン電極４３は、第２のコンタクトホール１７２を介して、第１の金属層１２０に形成されたゲート電極５１と電気的に接続されている。
【００７６】
さらに、ゲート絶縁膜１３０及び第２の金属層１４０上には、ソース電極４２、５３、及びドレイン電極４３、５２を覆うように、パッシベーション膜１５０が形成されている。つまり、パッシベーション膜１５０は、層間絶縁膜１１と第１及び第２のトランジスタ４０、５０との間に介在するように形成されている。
【００７７】
パッシベーション膜１５０上には、導電酸化物膜１６０が積層されている。さらに、導電酸化物膜１６０上には、第３の金属層１７０が積層されている。導電酸化物膜１６０上に積層される第３の金属層１７０には、ゲート配線２１及び中継電極５５が形成される。導電酸化物膜１６０は、ゲート配線２１及び中継電極５５に重畳する位置に選択的に形成されており、ゲート配線２１に重畳する部分と中継電極５５に重畳する部分とは電気的に非接続の状態となっている。
【００７８】
また、ゲート絶縁膜１３０及びパッシベーション膜１５０には、ゲート配線２１及びゲート電極４１に重畳する位置に、厚み方向に貫通する第１のコンタクトホール（孔部）１７１が形成されている。そして、ゲート配線２１は、第１のコンタクトホール１７１を介して、第１の金属層１２０に形成されたゲート電極４１と電気的に接続されている。なお、ゲート配線２１とゲート電極４１とは直接接触しておらず、両者の間には導電酸化物膜１６０が介在している。
【００７９】
同様に、パッシベーション膜１５０には、第２のトランジスタ５０のソース電極５３及び中継電極５５に重畳する位置に、厚み方向に貫通する第３のコンタクトホール（孔部）１７３が形成されている。そして、中継電極５５は、第３のコンタクトホール１７３を介して、第２の金属層１４０に形成されたソース電極５３と電気的に接続されている。なお、ソース電極５３と中継電極５５とは直接接触しておらず、両者の間には導電酸化物膜１６０が介在している。
【００８０】
さらに、パッシベーション膜１５０及び第３の金属層１７０上には、ゲート配線２１及び中継電極５５を覆うように、層間絶縁膜１１が形成されている。層間絶縁膜１１上には、隣接する画素１００との境界部分にバンク１５が形成されている。そして、バンク１５の開口部には、画素１００単位で形成される陽極１２と、色（サブ画素列）単位又はサブ画素単位で形成される有機ＥＬ層１３とが形成される。さらに、有機ＥＬ層１３及びバンク１５上には、透明陰極１４が形成される。
【００８１】
さらに、陽極１２及び中継電極５５に重畳する位置に、層間絶縁膜１１を厚み方向に貫通する第４のコンタクトホール（孔部）１７４が形成されている。そして、陽極１２は、第４のコンタクトホール１７４を介して、第３の金属層１７０に形成された中継電極５５に電気的に接続される。なお、図７に示される中継電極５５は、第３のコンタクトホール１７３に充填される中央領域と、第３のコンタクトホール１７３の上部周縁に延在する平坦領域とで構成されている。そして陽極１２は、中継電極５５の平坦領域で電気的に接続されている。
【００８２】
上記構成の画素１００において、図８に示されるように、ソース配線２２及び電源配線２３は、ソース電極４２、５３及びドレイン電極４３、５２と同層の第２の金属層１４０に形成されている。一方、ゲート配線２１は、ソース配線２２及び電源配線２３と別層の第３の金属層１７０に形成されている。そして、ゲート配線２１とソース配線２２、及びゲート配線２１と電源配線２３とは、パッシベーション膜１５０及び導電酸化物膜１６０を挟んで互いに交差している。
【００８３】
上記構成のように、各配線（ゲート配線２１、ソース配線２２、及び電源配線２３）を、ゲート電極４１、５１が形成される第１の金属層１２０より上方の金属層（第２の金属層１４０及び第３の金属層１７０）に設けることにより、ゲート電極４１、５１及び各配線をそれぞれに適した材料で構成することができる。また、パッシベーション膜１５０は、ゲート絶縁膜１３０と比較して、膜厚を自由に設定することができる。そこで、各配線を、当該パッシベーション膜１５０を介して積層方向に隣接する第２及び第３の金属層１４０、１７０に配置することにより、寄生容量を低減することができる。
【００８４】
次に、図５及び図６を参照して、薄膜トランジスタアレイ装置２０の端部に形成される端子部７０、８０の構造（図５及び図６の破断線の左側の構造）を説明する。
【００８５】
図５に示される端子部（破断線の左側の部分）７０は、行方向に連なる複数の画素１００の両端の２箇所に形成されている。この端子部７０は、導電酸化物膜１６０と同一の材料で形成された端子７１と、第２の金属層１４０に形成された中継配線７２と、パッシベーション膜１５０を厚み方向に貫通する孔部７３、７４とで構成される。孔部７３は、中継配線７２の一方側端部に重畳する位置に形成され、端子７１と中継配線７２の一方側端部とを電気的に接続する。同様に、孔部７４は、中継配線７２の他方側端部に重畳する位置に形成され、ゲート配線２１の端部と中継配線７２の他方側端部とを電気的に接続する。
【００８６】
つまり、端子部７０は、行列状に配置された画素１００を行毎に接続するゲート配線２１の両端に設けられて、ゲート配線２１と外部の駆動回路とを接続する接続部として機能する。ここで、端子７１は、孔部７３から露出する中継配線７２の一方側端部を覆うように配置されているので、中継配線７２が空気中の水分等と接触して酸化するのを防止することができる。
【００８７】
同様に、図６に示される端子部（破断線の左側の部分）８０は、列方向に連なる複数の画素１００の両端の２箇所に形成されている。この端子部８０は、導電酸化物膜１６０と同一の材料で形成された端子８１と、パッシベーション膜１５０を厚み方向に貫通する孔部８２とで構成される。孔部８２は、ソース配線２２の端部に重畳する位置に形成され、端子８１とソース配線２２の端部とを電気的に接続する。
【００８８】
つまり、端子部８０は、行列状に配置された画素１００を列毎に接続するソース配線２２の両端に設けられて、ソース配線２２と外部の駆動回路とを接続する接続部として機能する。ここで、端子８１は、孔部８２から露出するソース配線２２の端部を覆うように配置されているので、ソース配線２２が空気中の水分等と接触して酸化するのを防止することができる。
【００８９】
次に、図９Ａ〜図１２Ｃを参照して、本実施の形態に係る薄膜トランジスタアレイ装置２０を製造する方法を説明する。なお、図９Ａ〜図９Ｇは、製造工程（ａ）〜（ｆ）に対応する図４のＶ−Ｖ断面の構造を示す図である。図１０Ａ〜図１０Ｃは、図９Ｆと図９Ｇとの間の製造工程の詳細を示す図である。図１１Ａ〜図１１Ｈは、製造工程（ａ）〜（ｆ）に対応する図４のＶＩＩ−ＶＩＩ断面の構造を示す図である。図１２Ａ〜図１２Ｃは、図１１Ｇと図１１Ｈとの間の製造工程の詳細を示す図である。
【００９０】
まず、図９Ａ及び図１１Ａの（ａ）工程に示すように、基板１１０を準備する。基板１１０には、一般的に、ガラス、石英等、絶縁性の材料を使用する。基板１１０からの不純物の拡散を防止するために、図示しない酸化珪素膜もしくは窒化珪素膜を基板１１０の上面に形成しても良い。膜厚は１００ｎｍ程度である。
【００９１】
続いて、図９Ｂ及び図１１Ｂの（ｂ）工程に示すように、基板１１０上に耐熱性を有する第１の金属層１２０を形成した後、フォトリソグラフィー法、エッチング法などによりパターニングを行い、ゲート電極４１、５１を形成する。材料としては、耐熱性のあるＭｏ、Ｗ、Ｔａ、Ｔｉ、Ｎｉのいずれかあるいはそれらの合金が挙げられる。本実施の形態ではＭｏを用いた。厚みは１００ｎｍ程度が望ましい。
【００９２】
続いて、図９Ｃ及び図１１Ｃ〜図１１Ｅの（ｃ）工程に示すように、基板１１０及び第１の金属層１２０上にゲート絶縁膜１３０を形成し、ゲート絶縁膜１３０上に半導体層を形成する。なお、ゲート絶縁膜１３０及び半導体層は、プラズマＣＶＤ法等により、真空を破ることなく連続的に形成される。ゲート絶縁膜１３０としては、酸化珪素膜、窒化珪素膜、もしくはその複合膜が形成される。厚みは２００ｎｍ程度である。また、半導体層は、５０ｎｍ程度の非晶質シリコン膜である。
【００９３】
この後、例えば、図１１Ｄの矢印で示すように、半導体層上にエキシマレーザ等を照射することにより、半導体層を非結晶性半導体層から多結晶性半導体層へ改質する。結晶化の方法としては、例えば４００℃〜５００℃の炉内で脱水素を行ったのち、エキシマレーザによって結晶化させ、その後、真空中で数秒〜数１０秒の水素プラズマ処理を行う。より具体的には、エキシマレーザ等を照射して、非結晶性半導体層の温度を所定の温度範囲まで上昇させることにより、結晶化させる。ここで、所定の温度範囲とは、例えば、１１００℃〜１４１４℃である。また、多結晶性半導体層内の平均結晶粒径は、２０ｎｍ〜６０ｎｍである。
【００９４】
ここで、ゲート電極４１、５１を構成する第１の金属層１２０は、上記の工程で高温に曝されるので、上記の温度範囲の上限値（１４１４℃）より融点が高い金属で形成される必要がある。一方、以降の工程で積層される第２及び第３の金属層１４０、１７０は、上記の温度範囲の下限値（１１００℃）より融点が低い金属で形成してもよい。
【００９５】
次に、図１１Ｅに示すように、フォトリソグラフィー法、エッチング法等により、半導体層を島状の半導体膜４４、５４に加工する。さらに、ゲート絶縁膜１３０に、同じくフォトリソグラフィー法、エッチング法等により、第２の貫通孔（図示省略）を形成する。この第２の貫通孔は、後に第２のコンタクトホール１７２となる。
【００９６】
その後、図９Ｄ及び図１１Ｆの（ｄ）工程に示すように、ゲート絶縁膜１３０及び半導体膜４４、５４上に第２の金属層１４０を形成し、パターニングによりソース配線２２、電源配線２３、ソース電極４２、５３、ドレイン電極４３、５２、及び中継配線７２をそれぞれ加工する。このとき、第２の金属層１４０を構成する材料が第２の貫通孔（図示省略）にも充填され、第２のコンタクトホール１７２が形成される。この工程により、ゲート電極５１とドレイン電極４３とが第２のコンタクトホール１７２を介して電気的に接続される。
【００９７】
第２の金属層１４０を構成する材料としては、低抵抗金属であるＡｌ、Ｃｕ、Ａｇのいずれかあるいはそれらの合金が挙げられる。本実施の形態ではＡｌを使用し、厚みは３００ｎｍ程度である。
【００９８】
また、ソース電極４２と半導体膜４４との間、及びドレイン電極４３と半導体膜４４との間には、一般的に、図示しない低抵抗半導体層が形成される。この低抵抗半導体層は、一般的に、リン等のｎ型ドーパントがドーピングされた非晶質シリコン層、もしくはボロン等のｐ型ドーパントがドーピングされた非晶質シリコン層が使用される。厚みとしては２０ｎｍ程度である。結晶化された半導体膜４４とドーピングされた非晶質シリコン層との間にさらに非晶質シリコン等の半導体層があってもよい。これらの膜はデバイス特性を向上させるために必要になる場合がある。半導体膜５４についても同様である。
【００９９】
その後、図９Ｅ、図９Ｆ、及び図１１Ｇの（ｅ）工程に示すように、酸化珪素膜、窒化珪素膜、もしくはそれらの膜の積層膜からなるパッシベーション膜１５０を、ゲート絶縁膜１３０、半導体膜４４、５４、及び第２の金属層１４０上に形成する。また、パッシベーション膜１５０に、フォトリソグラフィー法、エッチング法等により、ゲート絶縁膜１３０及びパッシベーション膜１５０を連続的に貫通する第１の貫通孔１７１ａと、パッシベーション膜１５０を厚み方向に貫通する第３の貫通孔（図示省略）及び孔部７３、７４、８２とを形成する。この第１の貫通孔１７１ａは後に第１のコンタクトホール１７１に、第３の貫通孔は後に第３のコンタクトホール１７３になる。
【０１００】
ここで、第２及び第３の金属層１４０、１７０に挟まれたパッシベーション膜１５０に形成される単位面積あたりの容量が、第１及び第２の金属層１２０、１４０に挟まれたゲート絶縁膜１３０により形成される単位面積あたりの容量より小さくなるように、ゲート絶縁膜１３０及びパッシベーション膜１５０の材料や膜厚を決定する。より具体的には、パッシベーション膜１５０に形成される単位面積当たりの容量は、１．５×１０−４（Ｆ／ｍ２）未満であるのが望ましい。一方、ゲート絶縁膜１３０に形成される単位面積当たりの容量は、１．５×１０−４（Ｆ／ｍ２）以上であるのが望ましい。
【０１０１】
さらに、図９Ｇ及び図１１Ｈの（ｆ）工程に示すように、パッシベーション膜１５０上に導電酸化物膜１６０を形成し、導電酸化物膜１６０上に第３の金属層１７０を形成する。そして、第３の金属層１７０は、パターニングによりゲート配線２１及び中継電極５５に加工される。ゲート配線２１及び中継電極５５を形成する工程は、図１０Ａ〜図１０Ｃ及び図１２Ａ〜図１２Ｃを用いて、後述する。
【０１０２】
導電酸化物膜１６０を構成する材料としては、インジウムおよび錫を含む酸化物膜、あるいはインジウムおよび亜鉛を含む酸化物膜のいずれかである。一方、第３の金属層１７０を構成する材料としては、低抵抗であることが求められるため、第２の金属層１４０と同じ金属でも良い。但し、第３の金属層１７０の導電酸化物膜１６０と接する面は、少なくとも、銅、モリブデン、チタン、またはタングステンのいずれかを含む金属により形成される。例えば、第２の金属層１４０を積層構造とし、バリアメタルとしてＭｏを５０ｎｍ形成した後に、Ａｌを３００ｎｍ形成してもよい。より低抵抗が求められる場合、Ａｌの代わりにＣｕ（この場合は、バリアメタルは不要）が使用される場合もある。また、厚みを増加させることでも更なる低抵抗が実現できる。
【０１０３】
このとき、導電酸化物膜１６０及び第３の金属層１７０を構成する材料が第１及び第３の貫通孔（図示省略）にも充填され、第１及び第３のコンタクトホール１７１、１７３が形成される。これにより、第１のコンタクトホール１７１を介してゲート配線２１とゲート電極４１とが電気的に接続され、第３のコンタクトホール１７３を介してソース電極５３と中継電極５５とが電気的に接続される。
【０１０４】
次に、図１０Ａ〜図１０Ｃ及び図１２Ａ〜図１２Ｃを参照して、ゲート配線２１及び中継電極５５を形成する工程を詳細に説明する。具体的には、ハーフトーンマスクを用いて、導電酸化物膜１６０及び第３の金属層１７０を同時に加工する例を説明する。
【０１０５】
まず、図１０Ａ及び図１２Ａに示すように、パッシベーション膜１５０上に導電酸化物膜１６０及び第３の金属層１７０を形成する。この工程では、導電酸化物膜１６０及び第３の金属層１７０は、画素１００の全面に形成されている。
【０１０６】
続いて、図１０Ｂ及び図１２Ｂに示すように、第３の金属層１７０上に感光性レジスト膜１８０を成膜する。この感光性レジスト膜１８０は、相対的に厚み寸法の小さい第１の感光性レジスト膜１８１と、相対的に厚み寸法の大きい第２の感光性レジスト膜１８２とで構成されている。
【０１０７】
第１の感光性レジスト膜１８１は、加工後に端子７１、８１となる部分に重畳する位置に形成される。一方、第２の感光性レジスト膜１８２は、加工後にゲート配線２１及び中継電極５５となる部分に重畳する位置に形成される。一方、それ以外の領域、つまり、最終的に導電酸化物膜１６０及び第３の金属層１７０が除去される部分には、感光性レジスト膜１８０は形成されない。
【０１０８】
次に、図１０Ｃ及び図１２Ｃに示すように、エッチング法によって、端子７１、８１、ゲート配線２１、及び中継電極５５をパターニングする。具体的には、第１の感光性レジスト膜１８１の位置においては、第３の金属層１７０が除去され、導電酸化物膜１６０のみが残る。ここで残された導電酸化物膜１６０は、端子７１、８１となる。一方、第２の感光性レジスト膜１８２の位置においては、導電酸化物膜１６０及び第３の金属層１７０が残る。ここで残された導電酸化物膜１６０及び第３の金属層１７０は、ゲート配線２１及び中継電極５５となる。つまり、ゲート配線２１と中継電極５５とは、同一の材料で形成される。
【０１０９】
このように、ハーフトーンマスクを用いて導電酸化物膜１６０及び第３の金属層１７０を加工することにより、マスクの削減ができ、製造工程の簡略化、製造コストの削減ができるようになる。
【０１１０】
続いて、図示は省略するが、本実施の形態に係る有機ＥＬディスプレイ１０を製造する方法を説明する。具体的には、上記の薄膜トランジスタアレイ装置２０上に層間絶縁膜１１、バンク１５、陽極１２、有機ＥＬ層１３、及び透明陰極１４を順次積層する方法を説明する。
【０１１１】
まず、第３の金属層１７０上に、層間絶縁膜１１を形成する。その後、フォトリソグラフィー法、エッチング法により、層間絶縁膜１１を貫通する第４の貫通孔（図示省略）を形成する。この第４の貫通孔は、後に第４のコンタクトホール１７４となる。
【０１１２】
次に、バンク１５は、層間絶縁膜１１上の各画素１００の境界に対応する位置に形成される。さらに、陽極１２は、層間絶縁膜１１上で、バンク１５の開口部内に画素１００毎に形成される。このとき、陽極１２を構成する材料が第４の貫通孔に充填され、第４のコンタクトホール１７４が形成される。この第４のコンタクトホール１７４を介して、陽極１２と中継電極５５とが電気的に接続される。
【０１１３】
陽極１２の材料は、例えば、モリブデン、アルミニウム、金、銀、銅などの導電性金属若しくはそれらの合金、ＰＥＤＯＴ：ＰＳＳなどの有機導電性材料、酸化亜鉛、又は、鉛添加酸化インジウムのいずれかの材料である。これらの材料からなる膜を真空蒸着法、電子ビーム蒸着法、ＲＦスパッタ法、又は、印刷法などにより作成し、電極パターンを形成する。
【０１１４】
有機ＥＬ層１３は、陽極１２上で、バンク１５の開口部内に色（サブ画素列）毎又はサブ画素毎に形成される。この有機ＥＬ層１３は、正孔注入層、正孔輸送層、発光層、電子輸送層、及び電子注入層などの各層が積層されて構成される。例えば、正孔注入層として銅フタロシアニンを、正孔輸送層としてα−ＮＰＤ（Ｂｉｓ［Ｎ−（１−Ｎａｐｈｔｈｙｌ）−Ｎ−Ｐｈｅｎｙｌ］ｂｅｎｚｉｄｉｎｅ）を、発光層としてＡｌｑ3（ｔｒｉｓ（８−ｈｙｄｒｏｘｙｑｕｉｎｏｌｉｎｅ）ａｌｕｍｉｎｕｍ）を、電子輸送層としてオキサゾール誘導体を、電子注入層としてＡｌｑ３を用いることができる。なお、これらの材料は、あくまで一例であって他の材料を用いてもよい。
【０１１５】
透明陰極１４は、有機ＥＬ層１３上に連続的に形成される透過性を有する電極である。透明陰極１４の材料は、例えば、ＩＴＯ、ＳｎＯ2、Ｉｎ2Ｏ3、ＺｎＯ又はこれらの組み合わせなどである。
【０１１６】
（変形例）
次に、図１３及び図１４を参照して、図５に示される端子部７０の変形例を説明する。図１３に示される端子部７０ａは、ゲート配線２１と重畳する導電酸化物膜１６０の端部を延長して端子７１ａを形成している。つまり、図１３に示される例では、ゲート配線２１の下に形成された導電酸化物膜１６０を、第３の金属層１７０で形成されたゲート配線２１の端部から延在させ、導電酸化物膜１６０の露出した部分を端子７１ａとしている。これにより、図５の例と比較して、中継配線７２及び孔部７３、７４を省略することができる。
【０１１７】
また、図１４に示される端子部７０ｂは、図１３の構成に加えて、第２の金属層１４０の端子７１ｂに重畳する位置に、弾性体７２ｂを配置している。この弾性体７２ｂは、第２の金属層１４０と同一の材料で形成することができる。端子７１ｂの直下に配置された弾性体７２ｂは、端子７１ｂと外部ドライバ回路とを、例えばＡＣＦ(Ａｎｉｓｏｔｒｏｐｉｃ  Ｃｏｎｄｕｃｔｉｖｅ  Ｆｉｌｍ)又はワイヤボンディング等で電気的に接合する際のクッションとなる。その結果、接合を確実に行え、電気接続の信頼性を高くすることができる。
【０１１８】
次に、図１５及び図１６を参照して、図７の変形例を説明する。図１５には、陽極１２が中継電極５５の中央領域で電気的に接続されている例を示している。また、図１６には、層間絶縁膜１１が有機膜１１ａと無機膜１１ｂとの二層で構成されている例を示している。ここで、有機膜１１ａは陽極１２に接する側（上層）に配置され、無機膜１１ｂはゲート配線２１及び中継電極５５に接する側（下層）に配置されている。
【０１１９】
なお、本実施の形態においては、画素１００を構成するＴＦＴが２個の場合を示しているが、本発明の適用範囲はこの限りではない。画素１００内のＴＦＴのばらつきを補償するために複数個（３個以上）のＴＦＴから構成される場合でも同様の構成を採用することが可能である。
【０１２０】
また、本実施の形態においては、有機ＥＬ素子を駆動するための画素構成を示したが、これに限るものではない。液晶、無機ＥＬ等、ＴＦＴを使って構成される薄膜トランジスタアレイ装置２０全てに適用可能である。
【０１２１】
また、本実施の形態においては、互いに積層方向に隣接する第１〜第３の金属層１２０、１４０、１７０のうちの第１の金属層１２０にゲート電極４１、５１を、第２の金属層１４０にソース配線２２及び電源配線２３を、第３の金属層１７０にゲート配線２１を形成した例を示したが、本発明の適用範囲はこの限りではない。つまり、第１及び第２の金属層１２０、１４０の間、及び第２及び第３の金属層１４０、１７０の間にさらに金属層が形成されていても、ゲート配線２１、ソース配線２２、及び電源配線２３がゲート電極４１、５１より上方の金属層に位置していれば、本発明の効果を得ることができる。
【０１２２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【０１２３】
本発明の画像表示装置用薄膜トランジスタアレイ装置は、有機ＥＬ表示装置や液晶表示装置などに用いられる駆動用バックプレーンとして有用である。
【符号の説明】
【０１２４】
１                            薄膜半導体アレイ基板
１０                          有機ＥＬディスプレイ
１１                          層間絶縁膜
１２                          陽極
１３                          有機ＥＬ層
１４                          透明陰極
２０                          薄膜トランジスタアレイ装置
２１，１０２１                ゲート配線
２２，１０５１                ソース配線
２３                          電源配線
３０                          画素回路
４０                          第１のトランジスタ
４１，５１，１０２２          ゲート電極
４２，５３，１０５２          ソース電極
４３，５２，１０５３          ドレイン電極
４４，５４，１０４０          半導体膜
５０                          第２のトランジスタ
５５                          中継電極
６０                          キャパシタ
７０，７０ａ，７０ｂ，８０    端子部
７１，７１ａ，７１ｂ，８１    端子
７２                          中継配線
７２ｂ                        弾性体
７３，７４，８２              孔部
１００                        画素
１００Ｒ，１００Ｇ，１００Ｂ  サブ画素
１１０，１０１０              基板
１２０，１０２０              第１の金属層
１３０，１０３０              ゲート絶縁膜
１４０，１０５０              第２の金属層
１５０，１０６０              パッシベーション膜
１６０                        導電酸化物膜
１７０                        第３の金属層
１７１                        第１のコンタクトホール
１７２                        第２のコンタクトホール
１７３                        第３のコンタクトホール
１７４                        第４のコンタクトホール
１８０                        感光性レジスト膜
１８１                        第１の感光性レジスト膜
１８２                        第２の感光性レジスト膜
１０００                      薄膜トランジスタ
【手続補正２】
【補正対象書類名】特許請求の範囲
【補正対象項目名】全文
【補正方法】変更
【補正の内容】
【特許請求の範囲】
【請求項１】
下部電極を有するＥＬ発光素子を含むＥＬ層と層間絶縁膜を介して積層された薄膜トランジスタアレイ装置であって、
前記薄膜トランジスタアレイ装置は、
基板と、
前記基板の上方に配置されたソース配線と、
前記ソース配線と交差するゲート配線と、
前記基板上に形成された第１ゲート電極を含む第１トランジスタと、
前記下部電極と電気的に接続されている電流供給用の電極を含む第２トランジスタと、
前記層間絶縁膜と前記第１トランジスタ及び前記第２トランジスタとの間に介在するパッシベーション膜と、
前記パッシベーション膜上に積層された導電酸化物膜と、を含み、
前記電流供給用の電極は、前記パッシベーション膜に設けられた第１孔部を介して前記下部電極と電気的に接続され、
前記薄膜トランジスタアレイ装置は、さらに、
前記第２トランジスタに含まれる前記電流供給用の電極とオーバラップする前記パッシベーション膜上の領域に形成され、前記電流供給用の電極と前記下部電極とを中継する中継電極を含み、
前記第１トランジスタ及び前記第２トランジスタは、ボトムゲート型のトランジスタであり、
前記ソース配線は、前記第１トランジスタのソース電極と電気的に接続され、前記パッシベーション膜より下層に配置され、
前記ゲート配線は、前記第１トランジスタに含まれる第１ゲート電極と別層である前記パッシベーション膜上に配置され、前記パッシベーション膜に設けられた第２孔部を介して前記第１ゲート電極と電気的に接続され、
前記ソース配線の端部は、前記パッシベーション膜に設けられた開口部から露出し、前記ソース配線の端部の露出された領域は、装置外部のソース駆動回路との接続部である端子となり、
前記パッシベーション膜上に積層された前記導電酸化物膜は、前記開口部から露出した前記ソース配線の端部を覆い、
前記導電酸化物膜は、前記パッシベーション膜と前記ゲート配線及び前記中継電極との間に介在し、前記ゲート配線と前記中継電極との間では電気的に非接続となっており、
前記導電酸化物膜は、前記中継電極と前記電流供給用の電極との間に介在し、前記中継電極と前記電流供給用の電極とを電気的に接続させ、
前記中継電極は、前記パッシベーション膜上の前記ゲート配線と同層に形成され、前記ゲート配線と同一材料からなる、
薄膜トランジスタアレイ装置。
【請求項２】
前記下部電極は、アルミニウムを主成分とする金属である、
請求項１記載の薄膜トランジスタアレイ装置。
【請求項３】
前記ゲート配線及び前記中継電極の前記導電酸化物膜と接する面は、少なくとも、銅、モリブデン、チタン、またはタングステンのいずれかを含む金属により形成されている、
請求項１又は請求項２に記載の薄膜トランジスタアレイ装置。
【請求項４】
前記ゲート配線及び前記中継電極は積層構造である、
請求項１ないし請求項３のいずれか１項に記載の薄膜トランジスタアレイ装置。
【請求項５】
前記層間絶縁膜は、有機膜と無機膜との二層からなり、
前記無機膜は、前記ゲート配線及び前記中継電極を覆っている、
請求項１ないし請求項４のいずれか１項に記載の薄膜トランジスタアレイ装置。
【請求項６】
前記第１トランジスタ及び前記第２トランジスタに各々含まれる半導体層は、結晶性半導体層であり、
前記第１トランジスタに含まれる前記第１ゲート電極、及び、前記第２トランジスタに含まれる第２ゲート電極は、前記ゲート配線に用いられる金属より高耐熱性の金属により形成されている、
請求項１ないし請求項５のいずれか１項に記載の薄膜トランジスタアレイ装置。
【請求項７】
前記ゲート配線に用いられる金属より高耐熱性の金属は、モリブデン、タングステン、チタン、タンタル、ニッケルのいずれかを含む金属である、
請求項６記載の薄膜トランジスタアレイ装置。
【請求項８】
前記導電酸化物膜は、インジウムおよび錫を含む酸化物膜、あるいはインジウムおよび亜鉛を含む酸化物膜のいずれかである、
請求項１ないし請求項７のいずれか１項に記載の薄膜トランジスタアレイ装置。
【請求項９】
前記ゲート配線の端部は、前記ゲート絶縁膜上に形成された中継配線の一方の端部と前記導電酸化物膜を介して接続され、
前記中継配線の他の端部は、前記パッシベーション膜に設けられた開口部から露出し、前記中継配線の端部の露出された領域は、装置外部のゲート駆動回路との接続部である端子となり、
前記パッシベーション膜上に積層された前記導電酸化物膜は、前記開口部から露出した前記中継配線の他の端部を覆う
請求項１ないし請求項８のいずれか１項に記載の薄膜トランジスタアレイ装置。
【請求項１０】
前記中継配線は、前記ソース配線と同層で、且つ同一材料で構成されている
請求項９に記載の薄膜トランジスタアレイ装置。
【請求項１１】
前記ゲート配線の端部は、前記ゲート配線の下に形成された前記導電酸化物膜が露出して延在しており、
前記導電酸化物膜が露出した領域は、装置外部のゲート駆動回路との接続部である端子となる、
請求項１ないし請求項８のいずれか１項に記載の薄膜トランジスタアレイ装置。
【請求項１２】
前記ゲート絶縁膜上であって、前記導電酸化物膜が露出した領域のうちの少なくとも前記端子となる領域に重畳する位置には、弾性体が形成されている
請求項１１に記載の薄膜トランジスタアレイ装置。
【請求項１３】
前記弾性体は、前記ソース配線と同層で、且つ同一材料で構成されている
請求項１２に記載の薄膜トランジスタアレイ装置。
【請求項１４】
上部電極と、下部電極と、前記上部電極と下部電極との間に介在する発光機能層を含むＥＬ発光素子を有するＥＬ部と、前記ＥＬ発光素子を制御する薄膜トランジスタアレイ装置と、前記ＥＬ部と前記薄膜トランジスタアレイ装置との間に介在する層間絶縁膜を含み、前記下部電極は前記層間絶縁膜のコンタクトホールを介して前記薄膜トランジスタアレイ装置と電気的に接続されているＥＬ表示パネルであって、
前記薄膜トランジスタアレイ装置は、
基板と、前記基板の上方に配置されたソース配線と、前記ソース配線と交差するゲート配線と、前記基板上に形成された第１ゲート電極を含む第１トランジスタと、前記下部電極と電気的に接続されている電流供給用の電極を含む第２トランジスタと、
前記層間絶縁膜と前記第１トランジスタ及び前記第２トランジスタとの間に介在するパッシベーション膜と、
前記パッシベーション膜上に積層された導電酸化物膜と、を含み、
前記電流供給用の電極は、前記パッシベーション膜に設けられた第１孔部及び前記層間絶縁膜に設けられたコンタクトホールを介して前記下部電極と電気的に接続され、
前記薄膜トランジスタアレイ装置は、さらに、
前記第２トランジスタに含まれる前記電流供給用の電極とオーバラップする前記パッシベーション膜上の領域に形成され、前記電流供給用の電極と前記下部電極とを中継する中継電極を含み、
前記第１トランジスタ及び前記第２トランジスタは、ボトムゲート型のトランジスタであり、
前記ソース配線は、前記第１トランジスタのソース電極と電気的に接続され、前記パッシベーション膜より下層に配置され、
前記ゲート配線は、前記第１トランジスタに含まれる第１ゲート電極と別層である前記パッシベーション膜上に配置され、前記パッシベーション膜に設けられた第２孔部を介して前記第１ゲート電極と電気的に接続され、
前記ソース配線の端部は、前記パッシベーション膜に設けられた開口部から露出し、前記ソース配線の端部の露出された領域は、装置外部のソース駆動回路との接続部である端子となり、
前記パッシベーション膜上に積層された前記導電酸化物膜は、前記開口部から露出した前記ソース配線の端部を覆い、
前記導電酸化物膜は、前記パッシベーション膜と前記ゲート配線及び前記中継電極との間に介在し、前記ゲート配線と前記中継電極との間では電気的に非接続となっており、
前記導電酸化物膜は、前記中継電極と前記電流供給用の電極との間に介在し、前記中継電極と前記電流供給用の電極とを電気的に接続させ、
前記中継電極は、前記パッシベーション膜上の前記ゲート配線と同層に形成され、前記ゲート配線と同一材料からなる、
ＥＬ表示パネル。
【請求項１５】
前記下部電極は、アルミニウムを主成分とする金属である、
請求項１４に記載のＥＬ表示パネル。
【請求項１６】
前記下部電極と前記中継電極は、前記パッシベーション膜に設けられた孔部の上部周縁の平坦領域で接続されている、
請求項１４又は請求項１５に記載のＥＬ表示パネル。
【請求項１７】
請求項１４ないし請求項１６のいずれか１項に記載のＥＬ表示パネルを搭載した、
ＥＬ表示装置。
【請求項１８】
基板を準備する第１工程と、
前記基板の上方にソース配線を形成する第２工程と、
前記基板上に、第１ゲート電極を含む第１トランジスタを形成する第３工程と、
前記基板上に、電流供給用の電極を含む第２トランジスタを形成する第４工程と、
前記第１トランジスタ及び前記第２トランジスタとの上方にパッシベーション膜を形成する第５工程と、
前記パッシベーション膜上に積層された導電酸化物膜を積層する第６工程と、
前記ソース配線の上方であって前記ソース配線と交差するゲート配線を形成し、前記第２トランジスタに含まれる前記電流供給用の電極とオーバラップする前記パッシベーション膜上の領域に、前記電流供給用の電極と前記下部電極とを中継する中継電極を形成する第７工程と、を含み、
前記第１トランジスタ及び前記第２トランジスタは、ボトムゲート型のトランジスタであり、
前記ソース配線は、前記第１トランジスタのソース電極と電気的に接続され、前記パッシベーション膜より下層に配置され、
前記ゲート配線は、前記第１トランジスタに含まれる第１ゲート電極と別層である前記パッシベーション膜上に配置され、前記パッシベーション膜に設けられた孔部を介して前記第１ゲート電極と電気的に接続され、
前記第５工程と前記６との間において、前記ソース配線の端部を、前記パッシベーション膜に設けられた開口部から露出させ、前記ソース配線の端部の露出させた領域を、装置外部のソース駆動回路との接続部である端子として形成し、
前記第６工程において、前記パッシベーション膜上に積層された前記導電酸化物膜が、前記開口部から露出した前記ソース配線の端部を覆うように形成し、
前記導電酸化物膜は、前記パッシベーション膜と前記ゲート配線及び前記中継電極との間に形成され、かつ、前記ゲート配線と前記中継電極との間で分断して形成され、
前記導電酸化物膜は、前記中継電極と前記電流供給用の電極との間に介在し、前記中継電極と前記電流供給用の電極とを電気的に接続させ、
前記第７工程において、前記中継電極は、前記ゲート配線と同一材料を用いて、前記パッシベーション膜上の前記ゲート配線と同層に形成される、
薄膜トランジスタアレイ装置の製造方法。
【請求項１９】
前記下部電極は、アルミニウムを主成分とする金属である、
請求項１８記載の薄膜トランジスタアレイ装置の製造方法。
【請求項２０】
前記ゲート配線及び前記中継電極の前記導電酸化物膜と接する面を、銅、モリブデン、チタン、又はタングステンのいずれかを含む金属により形成する、
請求項１８又は請求項１９に記載の薄膜トランジスタアレイ装置の製造方法。
【請求項２１】
前記第１トランジスタ及び前記第２トランジスタに各々含まれる半導体層は、結晶性半導体層であり、
前記第１トランジスタに含まれる前記第１ゲート電極、及び、前記第２トランジスタに含まれる第２ゲート電極を、前記ゲート配線に用いられる金属より高耐熱性の金属により形成する、
請求項１８ないし請求項２０のいずれか１項に記載の薄膜トランジスタアレイ装置の製造方法。
【請求項２２】
前記導電酸化物膜を、インジウムおよび錫を含む酸化物膜、あるいはインジウムおよび亜鉛を含む酸化物膜で形成する、
請求項１８ないし請求項２１のいずれか１項に記載の薄膜トランジスタアレイ装置の製造方法。
【請求項２３】
基板を準備する第１工程と、
前記基板の上方にソース配線を形成する第２工程と、
前記基板上に、第１ゲート電極を含む第１トランジスタを形成する第３工程と、
前記基板上に、電流供給用の電極を含む第２トランジスタを形成する第４工程と、
前記第１トランジスタ及び前記第２トランジスタとの上方にパッシベーション膜を形成する第５工程と、
前記パッシベーション膜上に積層された導電酸化物膜を積層する第６工程と、
前記ソース配線の上方であって、前記ソース配線と交差するゲート配線を形成し、前記第２トランジスタに含まれる前記電流供給用の電極とオーバラップする前記パッシベーション膜上の領域に、前記電流供給用の電極と前記下部電極とを中継する中継電極を形成する第７工程と、
前記パッシベーション膜の上方に層間絶縁膜を形成する第８工程と、
前記層間絶縁膜上に下部電極を形成する第９工程と、
前記下部電極の上方に発光機能層を形成する第１０工程と、
前記発光機能層の上方に上部電極を形成する第１１工程と、を含み、
前記第１トランジスタ及び前記第２トランジスタは、ボトムゲート型のトランジスタであり、
前記ソース配線は、前記第１トランジスタのソース電極と電気的に接続され、前記パッシベーション膜より下層に配置され、
前記ゲート配線は、前記第１トランジスタに含まれる第１ゲート電極と別層である前記パッシベーション膜上に配置され、前記パッシベーション膜に設けられた第１孔部を介して前記第１ゲート電極と電気的に接続され、
前記下部電極は、前記パッシベーション膜に設けられた第２孔部及び前記層間絶縁膜のコンタクトホールを介して前記薄膜トランジスタアレイ装置と電気的に接続され、
前記第５工程と前記６との間において、前記ソース配線の端部を、前記パッシベーション膜に設けられた開口部から露出させ、前記ソース配線の端部の露出させた領域を、装置外部のソース駆動回路との接続部である端子として形成し、
前記第６工程において、前記パッシベーション膜上に積層された前記導電酸化物膜が、前記開口部から露出した前記ソース配線の端部を覆うように形成し、
前記導電酸化物膜は、前記パッシベーション膜と前記ゲート配線及び前記中継電極との間に形成され、かつ、前記ゲート配線と前記中継電極との間で分断して形成され、
前記導電酸化物膜は、前記中継電極と前記電流供給用の電極との間に介在し、前記中継電極と前記電源供給用の電極とを電気的に接続させ、
前記第７工程において、前記中継電極は、前記ゲート配線と同一材料を用いて、前記パッシベーション膜上の前記ゲート配線と同層に形成される、
ＥＬ表示パネルの製造方法。
【手続補正３】
【補正対象書類名】図面
【補正対象項目名】全図
【補正方法】変更
【補正の内容】
【図１】
2012038999.tif 000043
【図２Ａ】
2012038999.tif 000044
【図２Ｂ】
2012038999.tif 000045
【図２Ｃ】
2012038999.tif 000046
【図３】
2012038999.tif 000047
【図４】
2012038999.tif 000048
【図５】
2012038999.tif 000049
【図６】
2012038999.tif 000050
【図７】
2012038999.tif 000051
【図８】
2012038999.tif 000052
【図９Ａ】
2012038999.tif 000053
【図９Ｂ】
2012038999.tif 000054
【図９Ｃ】
2012038999.tif 000055
【図９Ｄ】
2012038999.tif 000056
【図９Ｅ】
2012038999.tif 000057
【図９Ｆ】
2012038999.tif 000058
【図９Ｇ】
2012038999.tif 000059
【図１０Ａ】
2012038999.tif 000060
【図１０Ｂ】
2012038999.tif 000061
【図１０Ｃ】
2012038999.tif 000062
【図１１Ａ】
2012038999.tif 000063
【図１１Ｂ】
2012038999.tif 000064
【図１１Ｃ】
2012038999.tif 000065
【図１１Ｄ】
2012038999.tif 000066
【図１１Ｅ】
2012038999.tif 000067
【図１１Ｆ】
2012038999.tif 000068
【図１１Ｇ】
2012038999.tif 000069
【図１１Ｈ】
2012038999.tif 000070
【図１２Ａ】
2012038999.tif 000071
【図１２Ｂ】
2012038999.tif 000072
【図１２Ｃ】
2012038999.tif 000073
【図１３】
2012038999.tif 000074
【図１４】
2012038999.tif 000075
【図１５】
2012038999.tif 000076
【図１６】
2012038999.tif 000077
【図１７】
2012038999.tif 000078
【図１８】
2012038999.tif 000079
【図１９】
2012038999.tif 000080
【図２０】
2012038999.tif 000081
【図２１】
2012038999.tif 000082
【国際調査報告】
2012038999.tif 000083
2012038999.tif 000084
2012038999.tif 000085
2012038999.tif 000086